(57)【要約】【課題】粘着剤層表面に設けられた低粘着性凸部の突出高さの減少を抑制できるセパレータ付粘着テープを提供する。そのようなセパレータ付粘着テープを作製して用いることによって粘着剤層表面に設けられた低粘着性凸部の突出高さの減少が抑制された粘着テープの製造方法を提供する。そのような粘着テープの製造方法に用いるセパレータを提供する。【解決手段】本発明のセパレータ付粘着テープは、第一粘着剤層と、該第一粘着剤層表面に設けられた厚みＤの貫通孔付セパレータと、該貫通孔内に且つ該第一粘着剤層表面に設けられた高さがＤ以下の低粘着性凸部と、を有する。【選択図】図１
2019052270.tif 000002
【特許請求の範囲】
【請求項１】
第一粘着剤層と、
該第一粘着剤層表面に設けられた厚みＤの貫通孔付セパレータと、
該貫通孔内に且つ該第一粘着剤層表面に設けられた高さがＤ以下の低粘着性凸部と、
を有する、
セパレータ付粘着テープ。
【請求項２】
前記貫通孔のパターンが、ストライプパターン、ドットパターンから選ばれる少なくとも１種である、請求項１に記載のセパレータ付粘着テープ。
【請求項３】
前記第一粘着剤層の前記貫通孔付セパレータと反対側に支持体を有する、請求項１または２に記載のセパレータ付粘着テープ。
【請求項４】
前記支持体の前記第一粘着剤層と反対側に第二粘着剤層を有する、請求項３に記載のセパレータ付粘着テープ。
【請求項５】
前記貫通孔付セパレータの材料が、熱可塑性樹脂、紙から選ばれる少なくとも１種である、請求項１から４までのいずれかに記載のセパレータ付粘着テープ。
【請求項６】
第一粘着剤層と該第一粘着剤層表面に設けられた高さがＤ以下の低粘着性凸部とを有する粘着テープの製造方法であって、
該第一粘着剤層表面に厚みＤの貫通孔付セパレータを貼り合わせ、
該貫通孔に該低粘着性凸部の材料を入れ、
乾燥させ、
該貫通孔付セパレータを剥離する、
粘着テープの製造方法。
【請求項７】
前記貫通孔のパターンが、ストライプパターン、ドットパターンから選ばれる少なくとも１種である、請求項６に記載の粘着テープの製造方法。
【請求項８】
前記貫通孔付セパレータの材料が、熱可塑性樹脂、紙から選ばれる少なくとも１種である、請求項６または７に記載の粘着テープの製造方法。
【請求項９】
請求項６から８までのいずれかに記載の粘着テープの製造方法に用いる、貫通孔付セパレータ。
【発明の詳細な説明】
【技術分野】
【０００１】
本発明は、セパレータ付粘着テープに関する。本発明は、粘着テープの製造方法に関する。本発明は、貫通孔付セパレータに関する。
【背景技術】
【０００２】
従来、加圧接着型の粘着テープが知られている（例えば、特許文献１〜３等）。このような加圧接着型の粘着テープは、粘着剤層の表面に非粘着性または微粘着性（以下、「非粘着性」および「微粘着性」をまとめて「低粘着性」と称することがある）の凸部が部分的に設けられた粘着テープであり、加圧せずに粘着テープが被着体表面に載置された状態では、低粘着性の凸部が被着体表面に当接し、粘着剤層が被着体表面に接触しにくいため、被着体表面上で粘着テープを移動させることができ、粘着テープの位置調整を行うことができる。そして、位置調整をした後、粘着テープをその表面上から加圧すると、低粘着性の凸部が粘着剤層内に埋没し、粘着剤層が被着体に接触して接着力が発現し、被着体の意図した位置に粘着テープを接着することができる。
【０００３】
通常、粘着テープは製造の最終段階で巻回してロール体の状態で保管される。このロール体の作製時、粘着テープは加圧して巻かれることから粘着テープには巻き締りによる圧力が加わる。また、作製されたロール体の保管や輸送時におけるロール体の積み重ねや温湿度変化によってもロール体に巻き締りが生じる。
【先行技術文献】
【特許文献】
【０００４】
【特許文献１】特開平０１−１１８５８４号公報
【特許文献２】特開２０１０−２１５９００号公報
【特許文献３】特開２００１−２７９２００号公報
【発明の概要】
【発明が解決しようとする課題】
【０００５】
加圧接着型の粘着テープのロール体に上記のような巻き締りによる圧力が生じると、低粘着性の凸部が部分的に粘着剤層に埋め込まれて、凸部の突出高さが減少するか、あるいは、凸部が完全に粘着剤層に埋没することがあり、その結果、低粘着性の凸部による粘着テープの位置調整機能が低減あるいは消失し、ロール体から粘着テープを巻き戻して粘着テープを被着体表面に接着する際、粘着テープを被着体表面に載置するだけで粘着剤層が被着体に接触して接着力が発現してしまい、粘着テープの位置調整をスムーズに行うことができなくなるという問題が生じる。また、保管したロール体から巻き戻した粘着テープにおいて凸部の突出高さがある程度維持されていても、巻き戻した粘着テープを積み重ねて保管しておくと、積み重ねによる圧力により凸部の粘着剤層への埋没が生じて、上記と同様の問題が生じる。
【０００６】
本発明の課題は、粘着剤層表面に設けられた低粘着性凸部の突出高さの減少を抑制できるセパレータ付粘着テープを提供すること、そのようなセパレータ付粘着テープを作製して用いることによって粘着剤層表面に設けられた低粘着性凸部の突出高さの減少が抑制された粘着テープの製造方法を提供すること、そのような粘着テープの製造方法に用いるセパレータを提供することにある。
【課題を解決するための手段】
【０００７】
本発明のセパレータ付粘着テープは、
第一粘着剤層と、
該第一粘着剤層表面に設けられた厚みＤの貫通孔付セパレータと、
該貫通孔内に且つ該第一粘着剤層表面に設けられた高さがＤ以下の低粘着性凸部と、
を有する。
【０００８】
一つの実施形態においては、上記貫通孔のパターンが、ストライプパターン、ドットパターンから選ばれる少なくとも１種である。
【０００９】
一つの実施形態においては、上記第一粘着剤層の上記貫通孔付セパレータと反対側に支持体を有する。
【００１０】
一つの実施形態においては、上記支持体の上記第一粘着剤層と反対側に第二粘着剤層を有する。
【００１１】
一つの実施形態においては、上記貫通孔付セパレータの材料が、熱可塑性樹脂、紙から選ばれる少なくとも１種である。
【００１２】
本発明の粘着テープの製造方法は、
第一粘着剤層と該第一粘着剤層表面に設けられた高さがＤ以下の低粘着性凸部とを有する粘着テープの製造方法であって、
該第一粘着剤層表面に厚みＤの貫通孔付セパレータを貼り合わせ、
該貫通孔に該低粘着性凸部の材料を入れ、
乾燥させ、
該貫通孔付セパレータを剥離する。
【００１３】
一つの実施形態においては、上記貫通孔のパターンが、ストライプパターン、ドットパターンから選ばれる少なくとも１種である。
【００１４】
一つの実施形態においては、上記貫通孔付セパレータの材料が、熱可塑性樹脂、紙から選ばれる少なくとも１種である。
【００１５】
本発明の貫通孔付セパレータは、上記の粘着テープの製造方法に用いる。
【発明の効果】
【００１６】
本発明によれば、粘着剤層表面に設けられた低粘着性凸部の突出高さの減少を抑制できるセパレータ付粘着テープを提供すること、そのようなセパレータ付粘着テープを作製して用いることによって粘着剤層表面に設けられた低粘着性凸部の突出高さの減少が抑制された粘着テープの製造方法を提供すること、そのような粘着テープの製造方法に用いるセパレータを提供することができる。
【図面の簡単な説明】
【００１７】
【図１】本発明の一つの実施形態におけるセパレータ付粘着テープの概略斜視図である。
【図２】本発明の一つの実施形態におけるセパレータ付粘着テープの概略断面図である。
【図３】粘着テープの一つの実施形態の概略斜視図である。
【図４】粘着テープを用いた接着固定方法の一つの実施形態を説明する概略断面図である。
【図５】貫通孔のパターンのいくつかを示す概略平面図である。
【図６】アクリル系共重合体粒子の構造を示す模式図である。
【図７】粘着テープの製造方法の一つの実施形態を説明する概略斜視図である。
【図８】加圧後静止摩擦力の評価方法を説明する概略断面図である。
【発明を実施するための形態】
【００１８】
本明細書において、「壁」とは、側壁だけでなく、天井壁、床壁など、一般に壁の一種と認識されるものも含む概念であり、代表的には側壁である。また、「壁」の材質としては、いわゆる下地壁紙だけでなく、セメント、コンクリート、モルタル、木質などが挙げられ、代表的には下地壁紙である。
【００１９】
本明細書において、「壁紙」とは、一般に壁紙と認識されるものであり、その材質やデザインなどは問わない。このような「壁紙」としては、例えば、ビニルクロス（ポリ塩化ビニルに紙や不織布を裏打ちしたもの）、布クロス（セルロースを再生した繊維、綿、麻、絹などを編み込んだ織物や編物あるいは不織布などの布に上を裏打ちしたもの）、フリース壁紙（パルプとポリエステルなどの化学繊維を３次元に絡ませて作られたもの）などが挙げられ、代表的には、ビニルクロスである。
【００２０】
本明細書において、「壁紙等」とは、壁紙以外に、例えば、モザイクタイル、カーペット、クッションフロア、タイルカーペット、フロアタイル、フローリング材、幅木、天井材などを含む概念であり、代表的には壁紙である。
【００２１】
本明細書にいう「テープ」とは、その大きさ（平面面積）は任意の適切な大きさを採用し得、いわゆるシート状のものも含む概念である。
【００２２】
本明細書において、「（メタ）アクリル」とは、アクリルおよび／またはメタクリルを意味し、「（メタ）アクリレート」とは、アクリレートおよび／またはメタクリレートを意味し、「Ｃｘ〜ｙアルキルエステル」とは、炭素数がｘ〜ｙのアルキル基のエステルを意味する。
【００２３】
本明細書において、「低粘着性凸部」における「低粘着性」とは、非粘着性（タックを有しない）か、あるいは、該低粘着性凸部が第一粘着剤層の表面（該低粘着性凸部の存在しない部分）の粘着力よりも低い（タックが低い）ことを意味する。
【００２４】
≪≪セパレータ付粘着テープ≫≫
セパレータ付粘着テープは、第一粘着剤層と、該第一粘着剤層表面に設けられた厚みＤの貫通孔付セパレータと、該貫通孔内に且つ該第一粘着剤層表面に設けられた高さがＤ以下の低粘着性凸部と、を有する。
【００２５】
セパレータ付粘着テープが有する貫通孔付セパレータは剥離することができる。セパレータ付粘着テープが有する貫通孔付セパレータを剥離すると、表面に低粘着性凸部が設けられた第一粘着剤層を有する粘着テープとなる。
【００２６】
セパレータ付粘着テープは、低粘着性凸部（高さＤ以下）が、貫通孔付セパレータ（厚みＤ）の貫通孔部分で保護されていることにより、例えば、ロール体とする場合の巻き締りによる圧力や積み重ねによる圧力など、平面から垂直な方向からの圧力を受けても、該低粘着性凸部の突出高さの減少を抑制できる。
【００２７】
セパレータ付粘着テープの幅は、任意の適切な幅を採用し得る。実使用での取り扱い性を勘案すれば、セパレータ付粘着テープの幅は、好ましくは、３ｍｍ〜１０００ｍｍであり、より好ましくは５ｍｍ〜５００ｍｍであり、さらに好ましくは１０ｍｍ〜３００ｍｍであり、特に好ましくは１５ｍｍ〜１００ｍｍである。
【００２８】
第一粘着剤層の厚みは、本発明の効果をより発現させ得る点で、好ましくは５μｍ〜２００μｍであり、より好ましくは２０μｍ〜１００μｍである。
【００２９】
貫通孔付セパレータの厚みは、本発明の効果をより発現させ得る点で、好ましくは１０μｍ〜４００μｍであり、より好ましくは２５μｍ〜２００μｍであり、さらに好ましくは５０μｍ〜１００μｍである。
【００３０】
低粘着性凸部の高さは、貫通孔付セパレータの厚み以下であり、本発明の効果をより発現させ得る点で、好ましくは１μｍ〜２００μｍであり、より好ましくは１０μｍ〜１００μｍであり、さらに好ましくは２０μｍ〜８０μｍである。
【００３１】
セパレータ付粘着テープは、第一粘着剤層と、該第一粘着剤層表面に設けられた厚みＤの貫通孔付セパレータと、該貫通孔内に且つ該第一粘着剤層表面に設けられた高さがＤ以下の低粘着性凸部と、を有すれば、本発明の効果を損なわない範囲で任意の適切な他の部材を有していてもよい。このような部材としては、例えば、支持体、他の粘着剤層、他のセパレータなどが挙げられる。
【００３２】
セパレータ付粘着テープの一つの実施形態は、第一粘着剤層の貫通孔付セパレータと反対側に支持体を有する。
【００３３】
支持体の厚みは、本発明の効果を損なわない範囲で任意の適切な厚さを採用し得る。支持体の厚さは、本発明の効果をより発現させ得る点で、好ましくは１０μｍ〜１０００μｍであり、より好ましくは１０μｍ〜１００μｍである。
【００３４】
セパレータ付粘着テープの一つの実施形態は、第一粘着剤層の貫通孔付セパレータと反対側に支持体を有し、該支持体の該第一粘着剤層と反対側に第二粘着剤層を有する。
【００３５】
第二粘着剤層の厚みは、本発明の効果をより発現させ得る点で、好ましくは５μｍ〜２００μｍであり、より好ましくは２０μｍ〜１００μｍである。
【００３６】
低粘着性凸部は貫通孔内に且つ第一粘着剤層表面に設けられるので、代表的には、貫通孔付セパレータの貫通孔のパターンと同様のパターンを有する。例えば、貫通孔のパターンがストライプパターンの場合は、第一粘着剤層表面に設けられる低粘着性凸部のパターンも、好ましくは、ストライプパターンとなり、貫通孔のパターンがドットパターンの場合は、第一粘着剤層表面に設けられる低粘着性凸部のパターンも、好ましくは、ドットパターンとなる。
【００３７】
低粘着性凸部は、後述するように、代表的には、貫通孔付セパレータの貫通孔に該低粘着性凸部の材料を入れて加熱乾燥して形成するため、該材料に含まれる固形分の含有割合に応じて該低粘着性凸部の形状も変わり得る。例えば、低粘着性凸部の材料の固形分が１００％の場合は、加熱乾燥による体積減少が実質的にないため、貫通孔付セパレータの貫通孔の形状がそのまま該低粘着性凸部の形状となり得る。他方、例えば、低粘着性凸部の材料の固形分が１００％未満の場合は、加熱乾燥による体積減少があるため、該低粘着性凸部の形状は、貫通孔付セパレータの貫通孔の形状から少なくとも一部が収縮した形状（例えば、貫通孔付セパレータの貫通孔の開口部に近い側が収縮した形状）となり得る。低粘着性凸部の先端は平坦面であってもよいし、非平坦面であってもよい。
【００３８】
図１は、本発明の一つの実施形態におけるセパレータ付粘着テープの概略斜視図である。図２は、本発明の一つの実施形態におけるセパレータ付粘着テープの概略断面図である。図２は、図１の切断線ＩＩ−ＩＩにおける概略断面図である。
【００３９】
図１、図２において、セパレータ付粘着テープ１０００は、第一粘着剤層１００と、該第一粘着剤層１００の一方の表面に設けられた厚みＤの貫通孔付セパレータ２００と、貫通孔２５０内に且つ該第一粘着剤層１００の表面に設けられた高さがＤ以下の低粘着性凸部３００と、第一粘着剤層１００の貫通孔付セパレータ２００と反対側の表面に設けられた支持体４００と、支持体４００の第一粘着剤層１００と反対側の表面に設けられた第二粘着剤層５００とを有する。図１、図２に示す貫通孔２５０のパターンは、貫通孔が採り得るパターンの一つの実施形態として、幅がＷの直線状ストライプパターンである。
【００４０】
低粘着性凸部は、貫通孔内を完全に充填している実施形態でもよいし、貫通孔内の一部を充填している実施形態でもよい。図１、図２に示す実施形態は、低粘着性凸部３００が、貫通孔２５０内の一部を充填している実施形態である。図１、図２に示す実施形態においては、低粘着性凸部３００は、幅がＷ以下、高さがＤ以下の直線状ストライプパターンである。
【００４１】
図３は、図１に示すセパレータ付粘着テープ１０００から貫通孔付セパレータ２００を剥離した後の粘着テープ２０００の一つの実施形態の概略斜視図である。図３に示すように、粘着テープ２０００は、第一粘着剤層１００と、該第一粘着剤層１００の表面に設けられた低粘着性凸部３００と、第一粘着剤層１００の該低粘着性凸部３００と反対側の表面に設けられた支持体４００と、支持体４００の第一粘着剤層１００と反対側の表面に設けられた第二粘着剤層５００とを有する。図１に示す低粘着性凸部３００のパターンは、低粘着性凸部が採り得るパターンの一つの実施形態として、直線状ストライプパターンである。
【００４２】
図４は、粘着テープを用いた接着固定方法の一つの実施形態として、壁紙を壁へ貼付する様子を模式的に示した概略断面図である。図４（Ａ）に示されるように、粘着テープ２０００の第二粘着剤層５００を壁５０の表面５０Ａに接着する。次に、図４（Ｂ）に示されるように、粘着テープ２０００の第一粘着剤層１００の表面に設けられた低粘着性凸部３００に壁紙６０が当接されるように第一粘着剤層１００上に壁紙６０を載置し、必要に応じて、第一粘着剤層１００上において壁紙６０をすべらせる等して位置調整を行う。その後、図４（Ｃ）に示されるように、壁紙６０の表面から圧力を加えて、第一粘着剤層１００に壁紙６０を接着固定する。
【００４３】
≪貫通孔付セパレータ≫
貫通孔付セパレータは、その材料が、熱可塑性樹脂、紙から選ばれる少なくとも１種である。熱可塑性樹脂としては、本発明の効果を損なわない範囲で任意の適切な熱可塑性樹脂を採用し得る。このような熱可塑性樹脂としては、例えば、ＰＰ（ポリプロピレン）、ＰＡ（ポリアミド）、ＰＰＥ（ポリフェニレンエーテル）、ＰＰＳ（ポリフェニレンサルファイド）、ＰＥＴ（ポリエチレンテレフタレート）、ＰＢＴ（ポリブチレンテレフタレート）、ＰＯＭ（ポリアセタール）、ＰＥＥＫ（ポリエーテルエーテルケトン）、ＰＣ（ポリカーボネート）などが挙げられ、好ましくは、ＰＥＴ（ポリエチレンテレフタレート）である。このような材料を用いることにより、本発明の効果がより十分に発現され得る。また、このような材料を用いることにより、第一粘着剤層の表面を平滑化し得るとともに面荒れを抑制し得るため、第一粘着剤層の接着力を向上させ得る。
【００４４】
貫通孔付セパレータの全面積（貫通孔部分も含めた面積）における貫通孔面積率は、本発明の効果をより発現させ得る点で、好ましくは１％〜７０％であり、より好ましくは２％〜５０％であり、さらに好ましくは３％〜４０％であり、特に好ましくは４％〜３０％であり、最も好ましくは５％〜２０％である。ここでいう「貫通孔面積率」は、下記の式により求められる。
【００４５】
貫通孔面積率（％）＝（貫通孔の総面積／貫通孔付セパレータの全面積）×１００
【００４６】
貫通孔付セパレータの貫通孔のパターンとしては、本発明の効果を損なわない範囲で任意の適切なパターンを採り得る。このような貫通孔のパターンとしては、例えば、ストライプパターン（図５（Ａ））、ドットパターン（図５（Ｂ））、格子パターン（図５（Ｃ））、網目パターン（図５（Ｄ））から選ばれる少なくとも１種が挙げられ、好ましくは、ストライプパターン、ドットパターンから選ばれる少なくとも１種である。
【００４７】
なお、貫通孔付セパレータの貫通孔のパターンとして、最終的に形成される低粘着性凸部によって現れる凹部がセパレータ付粘着テープの端部にまで貫けるような形状となるようなパターンを採用する場合、該セパレータ付粘着テープから貫通孔付セパレータを剥離して得られる粘着テープは、被着体に貼り合わせた際に気泡を取り込んでしまった際に、該気泡を、該凹部を用いて端部から押し出すことによって、該気泡を外部に抜けさせることができる。すなわち、気泡抜け粘着テープとして利用可能である。
【００４８】
ストライプパターンとしては、例えば、直線状ストライプパターン、曲線状ストライプパターンなどが挙げられる。ストライプパターンにおけるストライプの本数は、本発明の効果を損なわない範囲で任意の適切な本数を採用し得る。このような本数としては、好ましくは２本以上である。ストライプの本数が２本以上の場合、各ストライプの幅は、全て同一であってもよいし、全ストライプ中の少なくとも２本が異なっていてもよい。また、各ストライプの幅は、該ストライプ全体を通して一定であってもよいし、一定でなくてもよい。
【００４９】
ストライプパターンの幅は、本発明の効果を損なわない範囲で任意の適切な幅を採用し得る。ストライプパターンの幅は、好ましくは、上記の貫通孔面積率が上記の範囲内に収まるように調整した幅を採用し得る。
【００５０】
ストライプパターンの幅は、本発明の効果をより発現させ得る点で、具体的には、例えば、好ましくは、０．１ｍｍ〜５ｍｍであり、より好ましくは０．２ｍｍ〜２ｍｍである。
【００５１】
ストライプパターンの隣接する線部（貫通孔）間のスペース部の幅は、好ましくは０．１ｍｍ〜５ｍｍであり、より好ましくは０．２ｍｍ〜４．５ｍｍである。
【００５２】
ストライプパターンにおいて、複数の線部（貫通孔）は互いに同一幅であることが好ましい。
【００５３】
ドットパターンにおける個々のドットの平面形状としては、三角形、四角形（例えば、正方形、長方形、ひし形、台形等）、円形（例えば、真円、真円に近い円、楕円形状等）、長円形、正多角形（正方形等）、星形など、任意の適切な形状を採用し得る。ドットパターンにおける個々のドットの配列形態としては、任意の適切な配列形態を採用し得る。このような配列形態としては、例えば、正方行列状、千鳥状などが挙げられる。
【００５４】
ドットパターンにおける個々のドットの平面面積は、好ましくは０．００７ｍｍ２〜２０ｍｍ２であり、より好ましくは０．２ｍｍ２〜１．８ｍｍ２である。ドットパターンにおける個々のドットの平面面積は、全てのドットにおいて同じであってもよいし、ドットごとに異なっていてもよい。
【００５５】
ドットパターンにおける隣接するドット間のピッチ（中心点間の距離）は、好ましくは０．１ｍｍ〜５ｍｍであり、より好ましくは０．２ｍｍ〜２ｍｍである。
【００５６】
「格子状」と「網状」は、「格子状」が貫通孔の非存在部分の平面形状が正方形や長方形になるパターンであり、「網状」が貫通孔の非存在部分の平面形状が正方形および長方形以外の形状になるパターンである点で相違する。「網状」の場合、貫通孔の非存在部分の形状は、全て同じであってもよく、少なくとも一部が異なっていてもよい。
【００５７】
個々の貫通孔の平面面積、幅等は、貫通孔付セパレータを第一粘着剤層とは反対の鉛直上方からみたときの、貫通孔の最大の面積となる部分の面積、貫通孔の最大の幅となる部分の幅である。
【００５８】
貫通孔付セパレータを用いることにより、特殊なダイコーター塗工機（例えば、特殊な櫛形のシムを備えたダイコーター塗工機など）を用いる必要がなく、低粘着性凸部を容易に形成することができる。
【００５９】
貫通孔付セパレータを用いることにより、フォーム製のセパレータを用いる必要がなく、低粘着性凸部を容易に保護することができる。フォーム製のセパレータを用いる必要がないので、コスト的に有利である。
【００６０】
貫通孔付セパレータは、後述の粘着テープの製造方法に用いられ得る。
【００６１】
≪支持体≫
支持体としては、本発明の効果を損なわない範囲で任意の適切な材料からなる支持体を採用し得る。このような支持体の材料としては、例えば、樹脂フィルム、紙、布、ゴムシート、発泡体シート、金属箔、これらの複合体などが挙げられる。
【００６２】
樹脂フィルムとしては、例えば、ポリエチレン（ＰＥ）、ポリプロピレン（ＰＰ）、エチレン・プロピレン共重合体等のポリオレフィン製フィルム；ポリエチレンテレフタレート（ＰＥＴ）等のポリエステルフィルム；塩化ビニル樹脂フィルム；酢酸ビニル樹脂フィルム；ポリイミド樹脂フィルム；ポリアミド樹脂フィルム；フッ素樹脂フィルム；セロハン；などが挙げられる。ここでいう樹脂フィルムとは、典型的には非多孔質の樹脂シートであって、例えば不織布とは区別される（すなわち、不織布を含まない）概念である。樹脂フィルムは、無延伸フィルム、一軸延伸フィルム、二軸延伸フィルムのいずれであってもよい。
【００６３】
紙としては、例えば、和紙、クラフト紙、グラシン紙、上質紙、合成紙、トップコート紙などが挙げられる。
【００６４】
布としては、例えば、各種繊維状物質の単独または混紡等による織布や不織布などが挙げられる。繊維状物質としては、例えば、綿、スフ、マニラ麻、パルプ、レーヨン、アセテート繊維、ポリエステル繊維、ポリビニルアルコール繊維、ポリアミド繊維、ポリオレフィン繊維などが挙げられる。ここでいう不織布とは、主として粘着シートの分野において使用される粘着シート用不織布を指す概念であって、典型的には、一般的な抄紙機を用いて作製されるような不織布（いわゆる「紙」と称されることもある）をいう。
【００６５】
不織布の目付け（坪量）は、壁紙を把持して貼りつけるという施工作業性の観点から、好ましくは５ｇ／ｍ２以上であり、より好ましくは１０ｇ／ｍ２以上であり、また、切断性の観点から、好ましくは８０ｇ／ｍ２以下であり、より好ましくは５０ｇ／ｍ２以下である。
【００６６】
ゴムシートとしては、例えば、天然ゴムシート、ブチルゴムシートなどが挙げられる。
【００６７】
発泡体シートとしては、例えば、発泡ポリウレタンシート、発泡ポリクロロプレンゴムシートなどが挙げられる。
【００６８】
金属箔としては、例えば、アルミニウム箔、銅箔などが挙げられる。
【００６９】
支持体の、粘着剤層が設けられる面には、下塗り剤の塗付、コロナ放電処理、プラズマ処理等の表面処理が施されていてもよい。
【００７０】
支持体としては、本発明の効果をより発現させ得る点で、好ましくは、不織布、和紙である。
【００７１】
≪第一粘着剤層≫
第一粘着剤層を構成する粘着剤としては、本発明の効果を損なわない範囲で任意の適切な粘着剤を採用し得る。第一粘着剤層を構成する粘着剤は、１種のみであってもよいし、２種以上であってもよい。このような粘着剤としては、例えば、アクリル系粘着剤、シリコーン系粘着剤、ゴム系粘着剤、ポリアミド系粘着剤、ポリエステル系粘着剤、エチレン−酢酸ビニル共重合体系粘着剤、ポリウレタン系粘着剤などが挙げられ、好ましくは、アクリル系粘着剤、シリコーン系粘着剤、ゴム系粘着剤である。
【００７２】
第一粘着剤層は、例えば、上記のような粘着剤が有機液状媒体または水系液状媒体に溶解または分散した溶液または分散液を支持体の一方の片面に層状に塗布し、加熱して有機液状媒体または水系液状媒体を乾燥除去することにより形成することができる。塗布方法としては、任意の適切な各種方法を採用し得る。このような塗布方法としては、具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコートなどが挙げられる。加熱温度は、好ましくは４０℃〜２００℃であり、より好ましくは５０℃〜１８０℃であり、さらに好ましくは７０℃〜１７０℃である。加熱温度を上記の範囲とすることによって、優れた粘着特性を有する粘着剤層を得ることができる。乾燥時間としては、任意の適切な時間が採用され得る。このような乾燥時間は、好ましくは５秒〜２０分であり、より好ましくは５秒〜１０分であり、さらに好ましくは１０秒〜５分である。
【００７３】
（アクリル系粘着剤）
アクリル系粘着剤は、好ましくは、（メタ）アクリル酸アルキルエステル由来の構成単位を主たるモノマー単位とするアクリル系重合体をベースポリマーとして含有する。アクリル系重合体は、ランダム共重合体、ブロック共重合体、グラフト共重合体など、任意の適切な構造を採り得る。アクリル系粘着剤は、１種のみであってもよいし、２種以上であってもよい。
【００７４】
（メタ）アクリル酸アルキルエステルとしては、例えば、メチル（メタ）アクリレート、エチル（メタ）アクリレート、プロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、へキシル（メタ）アクリレート、２−エチルヘキシル（メタ）アクリレート、シクロヘキシル（メタ）アクリレート、ｔ−ブチルシクロヘキシル（メタ）アクリレート、イソアミル（メタ）アクリレート、ｎ−ペンチル（メタ）アクリレート、イソペンチル（メタ）アクリレート、シクロペンチル（メタ）アクリレート、ｎ−オクチル（メタ）アクリレート、イソオクチル（メタ）アクリレート、シクロオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ウンデシル（メタ）アクリレート、イソウンデシル（メタ）アクリレート、イソミリスチル（メタ）アクリレート、ｎ−トリデシル（メタ）アクリレート、ｎ−テトラデシル（メタ）アクリレート、ｎ−ペンタデシル（メタ）アクリレート、ｎ−オクタデシル（メタ）アクリレート、ｎ−ノナデシル（メタ）アクリレート、ｎ−エイコシル（メタ）アクリレートなどの、（メタ）アクリル酸の炭素数１〜２０のアルキルエステルが挙げられる。このような（メタ）アクリル酸の炭素数１〜２０のアルキルエステルの中でも、好ましくは（メタ）アクリル酸の炭素数１〜１２のアルキルエステルであり、より好ましくは（メタ）アクリル酸の炭素数１〜８のアルキルエステルである。（メタ）アクリル酸アルキルエステルは、１種のみであってもよいし、２種以上であってもよい。
【００７５】
アクリル系重合体を構成する全モノマー単位に対する（メタ）アクリル酸アルキルエステル由来の構成単位の含有割合は、好ましくは５０重量％〜９９．９重量％であり、より好ましくは７０重量％〜９９重量％である。
【００７６】
アクリル系重合体は、（メタ）アクリル酸アルキルエステルと共重合可能な他のモノマー由来の構成単位を含んでいてもよい。このような他のモノマーとしては、例えば、アクリル酸、メタクリル酸、カルボキシエチル（メタ）アクリレート、カルボキシペンチル（メタ）アクリレート、イタコン酸、マレイン酸、フマル酸、クロトン酸等のカルボキシ基含有モノマー；２−ヒドロキシエチル（メタ）アクリレート、２−ヒドロキシプロピル（メタ）アクリレート、４−ヒドロキシブチル（メタ）アクリレート、２−ヒドロキシヘキシル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロへキシル）メチルアクリレート、Ｎ−メチロール（メタ）アクリルアミド、Ｎ−ヒドロキシ（メタ）アクリルアミド、ビニルアルコール、アリルアルコール、２−ヒドロキシエチルビニルエーテル、４−ヒドロキシブチルビニルエーテル、ジエチレングリコールモノビニルエーテル、（４−ヒドロキシメチルシクロヘキシル）メチルメタクリレート等のヒドロキシ基含有モノマー；スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸等のスルホ基含有モノマー；２−ヒドロキシエチルアクロイルホスフェート等のリン酸基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド等の（Ｎ−置換）アミド系モノマー；（メタ）アクリル酸アミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；（メタ）アクリル酸アルコキシアルキル系モノマー；Ｎ−シクロヘキシルマレイミド、Ｎ−イソプロピルマレイミド、Ｎ−ラウリルマレイミド、Ｎ−フェニルマレイミド等のマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミド等のイタコンイミド系モノマー；Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマー；酢酸ビニル、プロピオン酸ビニル、Ｎ−ビニルピロリドン、メチルビニルピロリドン、ビニルピリジン、ビニルピペリドン、ビニルピリミジン、ビニルピペラジン、ビニルピラジン、ビニルピロール、ビニルイミダゾール、ビニルオキサゾール、ビニルモルホリン、Ｎ−ビニルカルボン酸アミド類、スチレン、α−メチルスチレン、Ｎ−ビニルカプロラクタム等のビニル系モノマー；アクリロニト���ル、メタクリロニトリル等のシアノアクリレート系モノマー；（メタ）アクリル酸グリシジル等のエポキシ基含有アクリル系モノマー；（メタ）アクリル酸ポリプロピレングリコール、（メタ）アクリル酸メトキシエチルグリコール、（メタ）アクリル酸メトキシポリプロピレングリコール等のグリコール系アクリルエステルモノマー；（メタ）アクリル酸テトラヒドロフルフリル、フッ素（メタ）アクリレート、シリコーン（メタ）アクリレート等の複素環、ハロゲン原子、ケイ素原子等を有するアクリル酸エステル系モノマー；ヘキサンジオールジ（メタ）アクリレート、（ポリ）エチレングリコールジ（メタ）アクリレート、ポリプロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレート等の多官能モノマー；イソプレン、ジブタジエン、イソブチレン等のオレフィン系モノマー；ビニルエーテル等のビニルエーテル系モノマー；などが挙げられる。これらの中でも、他のモノマーとしては、カルボキシ基含有モノマー、ヒドロキシ基含有モノマーが好ましい。他のモノマーは、１種のみであってもよいし、２種以上であってもよい。
【００７７】
アクリル系重合体は、本発明の効果を損なわない範囲で任意の適切な方法で製造し得る。このような方法としては、好ましくは、原料となるモノマーを任意の適切な重合形態によって重合させる製造方法が挙げられる。このような重合形態としては、例えば、溶液重合、塊状重合、乳化重合等の各種ラジカル重合などが挙げられる。このような重合形態で一般的に用い得る重合開始剤、連鎖移動剤、乳化剤などの添加成分としては、本発明の効果を損なわない範囲で任意の適切な添加成分を採用し得る。また、このような添加成分の使用量としては、本発明の効果を損なわない範囲で任意の適切な使用量を採用し得る。
【００７８】
アクリル系共重合体の重量平均分子量は、重合開始剤や連鎖移動剤などの使用量、反応条件などにより制御することができる。
【００７９】
重合開始剤としては、例えば、２，２’−アゾビスイソブチロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）、２，２’−アゾビス［Ｎ−（２−カルボキシエチル）−２−メチルプロピオンアミジン］ハイドレート（和光純薬株式会社製、ＶＡ−０５７）などのアゾ系開始剤；過硫酸カリウム、過硫酸アンモニウムなどの過硫酸塩；ジ（２−エチルヘキシル）パーオキシジカーボネート、ジ（４−ｔ−ブチルシクロヘキシル）パーオキシジカーボネート、ジ−ｓｅｃ−ブチルパーオキシジカーボネート、ｔ−ブチルパーオキシネオデカノエート、ｔ−ヘキシルパーオキシピバレート、ｔ−ブチルパーオキシピバレート、ジラウロイルパーオキシド、ジ−ｎ−オクタノイルパーオキシド、１，１，３，３−テトラメチルブチルパーオキシ−２−エチルヘキサノエート、ジ（４−メチルベンゾイル）パーオキシド、ジベンゾイルパーオキシド、ｔ−ブチルパーオキシイソブチレート、１，１−ジ（ｔ−ヘキシルパーオキシ）シクロヘキサン、ｔ−ブチルハイドロパーオキシド、過酸化水素などの過酸化物系開始剤；過硫酸塩と亜硫酸水素ナトリウムの組み合わせ；過酸化物とアスコルビン酸ナトリウムの組み合わせなどの過酸化物と還元剤とを組み合わせたレドックス系開始剤；などが挙げられる。
【００８０】
重合開始剤は、１種のみであってもよいし、２種以上であってもよい。
【００８１】
重合開始剤の使用量は、全モノマー１００重量部に対して、好ましくは０．００５重量部〜１重量部であり、より好ましくは０．０２重量部〜０．５重量部である。
【００８２】
連鎖移動剤としては、例えば、ラウリルメルカプタン、グリシジルメルカプタン、メルカプト酢酸、２−メルカプトエタノール、チオグリコール酸、チオグルコール酸２−エチルヘキシル、２，３−ジメルカプト−１−プロパノールなどが挙げられる。
【００８３】
連鎖移動剤は、１種のみであってもよいし、２種以上であってもよい。
【００８４】
連鎖移動剤の使用量は、全モノマー１００重量部に対して、好ましくは０．１重量部以下である。
【００８５】
乳化重合する場合に用いる乳化剤としては、例えば、ラウリル硫酸ナトリウム、ラウリル硫酸アンモニウム、ドデシルベンゼンスルホン酸ナトリウム、ポリオキシエチレンアルキルエーテル硫酸アンモニウム、ポリオキシエチレンアルキルエーテル硫酸ナトリウム、ポリオキシエチレンアルキルフェニルエーテル硫酸ナトリウムなどのアニオン系乳化剤；ポリオキシエチレンアルキルエーテル、ポリオキシエチレンアルキルフェニルエーテル、ポリオキシエチレン脂肪酸エステル、ポリオキシエチレン−ポリオキシプロピレンブロックポリマーなどのノニオン系乳化剤；などが挙げられる。
【００８６】
乳化剤は、１種のみであってもよいし、２種以上であってもよい。
【００８７】
乳化剤の使用量は、全モノマー１００重量部に対して、好ましくは０．３重量部〜５重量部であり、より好ましくは０．５重量部〜１重量部である。
【００８８】
アクリル系粘着剤は、ベースポリマー以外に架橋剤を含有していてもよい。このような架橋剤としては、例えば、多価イソシアヌレート化合物、多官能性イソシアネート化合物、多官能性メラミン化合物、多官能性エポキシ化合物、多官能性オキサゾリン化合物、多官能性アジリジン化合物、金属キレート化合物などが挙げられる。このような架橋剤のより具体的な化合物としては、本発明の効果を損なわない範囲で任意の適切な化合物を採用し得る。このような架橋剤の使用量としては、本発明の効果を損なわない範囲で任意の適切な使用量を採用し得る。このような架橋剤は、１種のみであってもよいし、２種以上であってもよい。
【００８９】
多価イソシアヌレート化合物としては、例えば、ヘキサメチレンジイソシアネートのポリイソシアヌレート体などが挙げられる。多価イソシアヌレート化合物は市販品を使用することもでき、具体的には、商品名「デュラネートＴＰＡ−１００」（旭化成ケミカルズ株式会社製）、商品名「コロネートＨＫ」、「コロネートＨＸ」、「コロネート２０９６」（日本ポリウレタン工業株式会社製）などが挙げられる。
【００９０】
多官能性イソシアネート化合物としては、分子中に少なくとも２個以上のイソシアネート基（好ましくは３個以上のイソシアネート基）を有する化合物であり、具体的には、例えば、脂肪族ポリイソシアネート類、脂環族ポリイソシアネート類、芳香族ポリイソシアネート類などが挙げられる。
【００９１】
脂肪族ポリイソシアネート類としては、例えば、１，２−エチレンジイソシアネート；１，２−テトラメチレンジイソシアネート、１，３−テトラメチレンジイソシアネート、１，４−テトラメチレンジイソシアネートなどのテトラメチレンジイソシアネート；１，２−ヘキサメチレンジイソシアネート、１，３−ヘキサメチレンジイソシアネート、１，４−ヘキサメチレンジイソシアネート、１，５−ヘキサメチレンジイソシアネート、１，６−ヘキサメチレンジイソシアネート、２，５−ヘキサメチレンジイソシアネートなどのヘキサメチレンジイソシアネート；２−メチル−１，５−ペンタンジイソシアネート；３−メチル−１，５−ペンタンジイソシアネート；リジンジイソシアネート；などが挙げられる。
【００９２】
脂環族ポリイソシアネート類としては、例えば、イソホロンジイソシアネート；１，２−シクロヘキシルジイソシアネート、１，３−シクロヘキシルジイソシアネート、１，４−シクロヘキシルジイソシアネートなどのシクロヘキシルジイソシアネート；１，２−シクロペンチルジイソシアネート、１，３−シクロペンチルジイソシアネートなどのシクロペンチルジイソシアネート；水素添加キシリレンジイソシアネート；水素添加トリレンジイソシアネート；水素添加ジフェニルメタンジイソシアネート；水素添加テトラメチルキシレンジイソシアネート；４，４’−ジシクヘキシルメタンジイソシアネート；などが挙げられる。
【００９３】
芳香族ポリイソシアネート類としては、例えば、２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート、キシリレン−１，４−ジイソシアネート、キシリレン−１，３−ジイソシアネートなどが挙げられる。
【００９４】
多官能性イソシアネート化合物としては、脂肪族ポリイソシアネート類、脂環族ポリイソシアネート類、芳香族ポリイソシアネート類以外に、芳香脂肪族ポリイソシアネート類による二量体や三量体を用いることができ、具体的には、ジフェニルメタンジイソシアネートの二量体や三量体；トリメチロールプロパンとトリレンジイソシアネートとの反応生成物；トリメチロールプロパンとヘキサメチレンジイソシアネートとの反応生成物；ポリメチレンポリフェニルイソシアネート、ポリエーテルポリイソシアネート、ポリエステルポリイソシアネートなどの重合物；などが挙げられる。
【００９５】
多官能性イソシアネート化合物としては、市販品を使用することができ、具体的には、トリメチロールプロパンとトリレンジイソシアネートの三量体付加物として商品名「コロネートＬ」（日本ポリウレタン工業株式会社製）、トリメチロールプロパンとヘキサメチレンジイソシアネートの三量体付加物として商品名「コロネートＨＬ」（日本ポリウレタン工業株式会社製）などが挙げられる。
【００９６】
多官能性メラミン化合物としては、メチル化メチロールメラミン、ブチル化ヘキサメチロールメラミンなどが挙げられる。
【００９７】
多官能性エポキシ化合物としては、ジグリシジルアニリン、グリセリンジグリシジルエーテルなどが挙げられる。
【００９８】
架橋剤の種類や使用量としては、形成した粘着剤層のゲル分率が、好ましくは３０重量％〜９８重量％、より好ましくは３５重量％〜９５重量％となるように選択することが好ましい。形成した粘着剤層のゲル分率が３０重量％未満であると、十分な保持力（凝集性）が得られなくなるおそれがある。形成した粘着剤層のゲル分率が９８重量％を超えると、架橋密度が高くなり、高い接着力（粘着力）が得られにくくなるおそれがある。
【００９９】
架橋剤の使用量としては、例えば、アクリル系重合体１００重量部に対して、好ましくは０．０１重量部〜１０重量部であり、より好ましくは０．０２重量部〜５重量部である。架橋剤の使用量がアクリル系重合体１００重量部に対して０．０１重量部未満であると、粘着剤層の保持力（凝集力）の向上を図ることができず、耐熱性の低下などを招くおそれがある。架橋剤の使用量がアクリル系重合体１００重量部に対して１０重量部を超えると、架橋反応が進行しすぎてしまい、接着力の低下を伴うおそれがある。
【０１００】
アクリル系粘着剤は、粘着付与剤を含有していてもよい。このような粘着付与剤としては、例えば、テルペン系粘着付与剤、テルペンフェノール系粘着付与剤、ロジン系粘着付与剤、スチレン系粘着付与剤（例えば、スチレン樹脂、ポリ（α−メチルスチレン）など）などが挙げられ、好ましくはロジン系粘着付与剤である。このような粘着付与剤の使用量としては、本発明の効果を損なわない範囲で任意の適切な使用量を採用し得る。このような粘着付与剤の使用量としては、ベースポリマー１００重量部に対して、好ましくは５重量部〜５０重量部であり、より好ましくは１０重量部〜３０重量部である。このような粘着付与剤は、１種のみであってもよいし、２種以上であってもよい。
【０１０１】
ロジン系粘着付与剤としては、例えば、ガムロジン、ウッドロジン、トール油ロジンなどの未変性ロジン（生ロジン）を不均化、重合等により変性した変性ロジン（不均化ロジン、重合ロジン、その他の化学的に修飾されたロジン等）；各種のロジン誘導体；などが挙げられる。
【０１０２】
ロジン誘導体としては、例えば、未変性ロジンをアルコール類によりエステル化したロジンエステル、変性ロジン（水添ロジン、不均化ロジン、重合ロジン等）をアルコール類によりエステル化した変性ロジンエステルなどのロジンエステル類；未変性ロジンや変性ロジン（水添ロジン、不均化ロジン、重合ロジン等）を不飽和脂肪酸で変性した不飽和脂肪酸変性ロジン類；ロジンエステル類を不飽和脂肪酸で変性した不飽和脂肪酸変性ロジンエステル類；未変性ロジン、変性ロジン（水添ロジン、不均化ロジン、重合ロジン等）、不飽和脂肪酸変性ロジン類または不飽和脂肪酸変性ロジンエステル類におけるカルボキシ基を還元処理したロジンアルコール類；未変性ロジン、変性ロジン、各種ロジン誘導体などのロジン類（特に、ロジンエステル類）の金属塩；などが挙げられる。ロジン誘導体としては、ロジン類（未変性ロジン、変性ロジンや、各種ロジン誘導体など）にフェノールを酸触媒で付加させ熱重合することにより得られるロジンフェノール樹脂なども挙げられる。
【０１０３】
ロジンエステル類を得る際に使用されるアルコール類としては、エチレングリコール、ジエチレングリコール、プロピレングリコール、ネオペンチルグリコールなどの２価アルコール；グリセリン、トリメチロールエタン、トリメチロールプロパンなどの３価アルコール；ペンタエリスリトール、ジグリセリンなどの４価アルコール；ジペンタエリスリトールなどの６価アルコール；などが挙げられる。
【０１０４】
ロジン系粘着付与剤としては、好ましくは、変性ロジンエステルであり、より好ましくは、重合ロジンエステル（重合ロジンをアルコール類によりエステル化したもの）である。
【０１０５】
粘着付与剤は、市販品を使用してもよい。例えば、重合ロジンエステルとしては、スーパーエステルＥ−６５０（荒川化学工業株式会社製）、スーパーエステルＥ−７８８（荒川化学工業株式会製）、スーパーエステルＥ−７８６−６０（荒川化学工業株式会社製）、スーパーエステルＥ−８６５（荒川化学工業株式会社製）、スーパーエステルＥ−８６５ＮＴ（荒川化学工業株式会社製）、ハリエスターＳＫ−５０８（ハリマ化成株式会社製）、ハリエスターＳＫ−５０８Ｈ（ハリマ化成株式会社製）、ハリエスターＳＫ−８１６Ｅ（ハリマ化成株式会社製）、ハリエスターＳＫ−８２２Ｅ（ハリマ化成株式会社製）、ハリエスターＳＫ−３２３ＮＳ（ハリマ化成株式会社製）などが挙げられる。
【０１０６】
粘着付与剤は、軟化温度が、好ましくは８０℃以上であり、より好ましくは９０℃以上であり、さらに好ましくは１００℃以上であり、特に好ましくは１１０℃以上であり、最も好ましくは１２０℃以上である。また、初期接着力の低下防止の観点から、粘着付与剤は、軟化温度が、好ましくは１６０℃以下であり、より好ましくは１５０℃以下である。なお、ここでいう軟化温度とは、ＪＩＳ−Ｋ−２２０７環球式軟化点（温度）試験法に準拠して、定荷重細管押出し式レオメーター（島津フローテスタＣＦＴ−５００Ｄ）を用いて測定される環球式軟化温度Ｔｓであり、ダイ：１ｍｍ×１ｍｍ、荷重：４．９Ｎ、昇音速度：５℃／分の条件で測定された値を指す。
【０１０７】
アクリル系粘着剤の一つの実施形態は、乳化重合で製造されたアクリル系重合体が分散質として乳化重合後の水系媒体に分散した分散液である、いわゆる「水分散型のアクリル系粘着剤」である。このような水分散型のアクリル系粘着剤には、エマルション型の粘着付与剤（すなわち、粘着付与剤（樹脂成分）が分散質として水系媒体に分散した分散液）を含んでいてもよい。エマルション型の粘着付与剤としては、エマルション型のロジン系粘着付与剤が好ましい。
【０１０８】
アクリル系粘着剤は、本発明の効果を損なわない範囲で任意の適切な他の成分を含み得る。このような他の成分としては、例えば、安定剤、フィラー、着色剤、紫外線吸収剤、酸化防止剤などが挙げられる。このような他の成分としては、１種のみであってもよいし、２種以上であってもよい。
【０１０９】
（シリコーン系粘着剤）
シリコーン系粘着剤としては、本発明の効果を損なわない範囲で任意の適切なシリコーン系粘着剤を採用し得る。このようなシリコーン系粘着剤としては、例えば、付加型シリコーン系粘着剤、過酸化物硬化型シリコーン系粘着剤、縮合型シリコーン系粘着剤などが挙げられる。シリコーン系粘着剤としては、１液型シリコーン系粘着剤、２液型シリコーン系粘着剤が挙げられる。シリコーン系粘着剤は、１種のみであってもよいし、２種以上であってもよい。
【０１１０】
シリコーン系粘着剤としては、例えば、過酸化物硬化型シリコーン樹脂１００重量部と、有機過酸化物硬化剤１．２重量部〜３．２重量部と、付加反応硬化型シリコーンゴム２重量部〜９重量部とを含む組成物からなるシリコーン系粘着剤が挙げられる。この組成物は、特に、高温環境下、例えば、２００℃を超える環境下においても、優れた加重耐久性を発揮し得る。
【０１１１】
過酸化物硬化型シリコーン樹脂は、１種のみであってもよいし、２種以上であってもよい。
【０１１２】
過酸化物硬化型シリコーン樹脂は、過酸化物硬化型シリコーンゴムおよび／またはその部分縮合物を含む。シリコーンゴムは生ゴム（ガム）であってもよい。過酸化物硬化型シリコーン樹脂は、シリコーンレジンおよびその部分縮合物から選ばれる少なくとも１種を含んでいてもよい。過酸化物硬化型シリコーン樹脂の組成としては、過酸化物硬化型シリコーンゴムおよび／またはその部分縮合物を含んでいれば、任意の適切な組成を採用し得る。
【０１１３】
過酸化物硬化型シリコーンゴムとしては、例えば、ジメチルシロキサンを主たる構成単位として有するオルガノポリシロキサンが挙げられる。オルガノポリシロキサンには、必要に応じて、水酸基その他の官能基が導入されていてもよい。オルガノポリシロキサンの具体例としては、ジメチルポリシロキサンなどが挙げられる。オルガノポリシロキサンの重量平均分子量は、好ましくは１８万以上であり、より好ましくは２８万〜１００万であり、さらに好ましくは５０万〜９０万である。過酸化物硬化型シリコーン樹脂は、２種以上の過酸化物硬化型シリコーンゴムを含み得る。過酸化物硬化型シリコーン樹脂は、過酸化物硬化型シリコーンゴムの部分縮合物を２種以上含み得る。
【０１１４】
シリコーンレジンとしては、例えば、Ｍ単位（Ｒ３ＳｉＯ１／２）、Ｑ単位（ＳｉＯ２）、Ｔ単位（ＲＳｉＯ３／２）およびＤ単位（Ｒ２ＳｉＯ）から選ばれる少なくとも１種の単位を有するオルガノポリシロキサンが挙げられる。これら各単位におけるＲは、互いに独立して、一価の炭化水素基または水酸基である。シリコーンレジンには、必要に応じて官能基が導入されていてもよく、導入されている官能基は架橋反応を起こすものであってもよい。シリコーンレジンとしては、Ｍ単位とＱ単位とにより構成される、いわゆるＭＱレジンが好ましい。
【０１１５】
シリコーンレジンがＭＱレジンである場合、Ｍ単位の含有率とＱ単位の含有率とのモル比は、例えば、Ｍ単位：Ｑ単位で表して、好ましくは０．３：１〜１．５：１であり、より好ましくは０．５：１〜１．３：１である。
【０１１６】
過酸化物硬化型シリコーン樹脂は、２種以上のシリコーンレジンを含み得る。過酸化物硬化型シリコーン樹脂は、シリコーンレジンの部分縮合物を２種以上含み得る。
【０１１７】
過酸化物硬化型シリコーン樹脂がシリコーンレジンを含む場合、シリコーンゴムとシリコーンレジンとの重量比としては、例えば、シリコーンゴム：シリコーンレジンで表して、好ましくは１００：１１０〜１００：２２０であり、より好ましくは１００：１６０〜１００：１９０である。過酸化物硬化型シリコーン樹脂がシリコーンゴムの部分縮合物および／またはシリコーンレジンの部分縮合物を含む場合、シリコーンゴムとシリコーンレジンとの重量比は、部分縮合前のシリコーンゴムおよびシリコーンレジンの重量から求めればよい。
【０１１８】
有機過酸化物硬化剤としては、例えば、過酸化ベンゾイル、ｔ−ブチルパーオキシベンゾエート、ジクミルパーオキサイド、ｔ−ブチルクミルパーオキサイド、ジ−ｔ−ブチルパーオキサイド、２，５−ジメチル−２，５−ジ（ｔ−ブチルパーオキシ）ヘキサン、２，４−ジクロロベンゾイルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキシン−３が挙げられる。
【０１１９】
有機過酸化物硬化剤は、１種のみであってもよいし、２種以上であってもよい。
【０１２０】
シリコーン系粘着剤に含まれ得る有機過酸化物硬化剤の量は、過酸化物硬化型シリコーン樹脂１００重量部に対して、好ましくは１．２重量部〜３．２重量部であり、より好ましくは１．４重量部〜３．０重量部である。シリコーン系粘着剤に含まれ得る有機過酸化物硬化剤の量が過酸化物硬化型シリコーン樹脂１００重量部に対して１．２重量部未満の場合、シリコーン系粘着剤の接着力が不足するおそれがある。シリコーン系粘着剤に含まれ得る有機過酸化物硬化剤の量が過酸化物硬化型シリコーン樹脂１００重量部に対して３．２重量部を超える場合、高温環境下での加重耐久性が低下するおそれがある。
【０１２１】
シリコーン系粘着剤に含まれ得る付加反応硬化型シリコーンゴムは、１種のみであってもよいし、２種以上であってもよい。
【０１２２】
付加反応硬化型シリコーンゴムは生ゴム（ガム）であってもよい。付加反応硬化型シリコーンゴムとしては、任意の適切な付加反応硬化型シリコーンゴムを採用し得る。付加反応硬化型シリコーンゴムは、付加重合基を含む。このような付加重合基は、例えば、ビニル基である。
【０１２３】
付加反応硬化型シリコーンゴムの量は、過酸化物硬化型シリコーン樹脂１００重量部に対して、好ましくは２重量部〜９重量部であり、より好ましくは３重量部〜７重量部である。付加反応硬化型シリコーンゴムの量がこの範囲にあれば、高温環境下においても優れた加重耐久性を発揮するシリコーン粘着剤を提供し得る。
【０１２４】
付加反応硬化型シリコーンゴムは、硬化したときの弾性率（貯蔵弾性率Ｇ’）が、好ましくは、常温（２５℃）で０．０１ＭＰａ以上１ＭＰａ以下、かつ、２００℃で０．０１ＭＰａ以上１ＭＰａ以下である。このような弾性率は、より好ましくは、常温で０．１ＭＰａ以上１ＭＰａ以下、かつ、２００℃で０．１ＭＰａ以上１ＭＰａ以下である。貯蔵弾性率Ｇ’は、レオメーターにより測定できる。具体的な測定方法の例としては、測定対象物を厚さ約１．５ｍｍとなるように成形、積層などした後、レオメーター（例えば、Ｒｈｅｏｍｅｔｒｉｃ  Ｓｃｉｅｎｔｉｆｉｃ製、Ａｄｖａｎｃｅｄ  Ｒｈｅｏｍｅｔｒｉｃ  Ｅｘｐａｎｓｉｏｎ  Ｓｙｓｔｅｍ（ＡＲＥＳ））を用い、せん断モード、周波数１Ｈｚおよび昇温速度５℃／分の測定条件下、−２０℃〜２５０℃の温度範囲で測定する。
【０１２５】
シリコーン系粘着剤は、必要に応じて、その他の成分、例えば、添加剤、触媒、架橋剤、粘着剤の粘度を調整する溶剤などを含んでいてもよい。触媒としては、例えば、白金触媒が挙げられる。架橋剤としては、例えば、ＳｉＨ基を有するシロキサン系架橋剤が挙げられる。
【０１２６】
シリコーン系粘着剤の硬化後のゲル分率（硬化物におけるゲル分率）は、好ましくは４０重量％〜６０重量％であり、より好ましくは４５重量％〜５５重量％である。シリコーン系粘着剤の硬化後のゲル分率は、例えば、シリコーン系粘着剤におけるゲル以外の成分を溶解させる浸漬により、以下のようにして求めることができる。
【０１２７】
硬化後のシリコーン系粘着剤、例えば、形成した粘着剤層の約０．１ｇを、平均孔径０．２μｍの多孔質ポリテトラフルオロエチレン（ＰＴＦＥ）シート（一例として、日東電工製、ＮＴＦ１１２２）に包んだ後、たこ糸で縛って測定サンプルとする。次に、作製した測定サンプルの重量を測定し、この重量を浸漬前重量Ｃとする。浸漬前重量Ｃは、粘着剤層とポリテトラフルオロエチレンシートとたこ糸との総重量である。これとは別に、ＰＴＦＥシートとたこ糸との合計重量を測定しておき、包袋重量Ｂとする。次に、トルエンで満たした内容積５０ｍＬの容器に測定サンプルを収容し、２３℃で７日間静置する。次に、測定サンプルごと容器内を酢酸エチルにより洗浄した後、容器から測定サンプルを取り出してアルミニウム製カップに移し、１３０℃で２時間乾燥して酢酸エチルを除去する。次に、酢酸エチルを除去した測定サンプルの重量を測定し、この重量を浸漬後重量Ａとする。ゲル分率は、以下の式より求めることができる。
ゲル分率（重量％）＝（Ａ−Ｂ）／（Ｃ−Ｂ）×１００
【０１２８】
シリコーン系粘着剤は、例えば、過酸化物硬化型シリコーン樹脂と有機過酸化物硬化剤と付加反応硬化型シリコーンゴムとを混合することにより製造できる。各成分の混合の順序としては、任意の適切な順序を採用し得る。混合の際に、必要に応じて、任意の適切な他の成分を加えてもよい。
【０１２９】
（ゴム系粘着剤）
ゴム系粘着剤は、ゴム系ポリマーをベースポリマーとし、ベースポリマーが天然ゴム（ＮＲ）であるもの、ベースポリマーが変性天然ゴムであるもの、ベースポリマーが合成ゴムであるものが包含される。
【０１３０】
変性天然ゴムとしては、その変性天然ゴム中の５０重量％以上（好ましくは６０重量％以上）が天然ゴムに由来する構造部分であるものを好ましく採用し得る。変性天然ゴムの例としては、天然ゴムに他のモノマーをグラフトさせたグラフト変性天然ゴムなどが挙げられる。天然ゴムにグラフトさせるモノマーとしては、アクリル系モノマー、スチレンなどが挙げられる。グラフト変性天然ゴムとしては、グラフトさせるモノマーの５０重量％以上がアクリル系モノマー（好ましくは、アクリロイル基またはメタクリロイル基を有するモノマー）であるアクリル変性天然ゴムが好ましい。アクリル変性天然ゴムにおいて、天然ゴムにグラフトさせるアクリル系モノマーとしては、例えば、（メタ）アクリル酸；メチル（メタ）アクリレート、エチル（メタ）アクリレート、イソプロピル（メタ）アクリレート、ｔ−ブチル（メタ）アクリレート等のアルキル基の炭素原子数が１〜１６であるアルキル（メタ）アクリレートが挙げられ、好ましくは、メチルメタクリレート、エチルメタクリレート、イソプロピルメタクリレート、ｔ−ブチルメタクリレートである。アクリル系モノマーは、１種のみであってもよいし、２種以上であってもよい。
【０１３１】
合成ゴムとしては、例えば、ポリブタジエン、ポリイソプレン、ブチルゴム、ポリイソブチレン、スチレンブタジエンゴム（ＳＢＲ）、スチレン−ブタジエン−スチレンブロック共重合体（ＳＢＳ）、スチレン−エチレン−ブチレン−スチレンブロック共重合体（ＳＥＢＳ）、スチレン−イソプレン−スチレンブロック共重合体（ＳＩＳ）などが挙げられる。
【０１３２】
ゴム系粘着剤の一つの実施形態は、ベースポリマーが天然ゴムであるゴム系粘着剤である。このような天然ゴムとしては、例えば、ＭＳ（１＋４）１００℃（Ｌ型ロータ使用、予熱１分、粘度測定時間４分、試験温度１００℃）の測定条件におけるムーニー粘度が１０〜６０の天然ゴムが好ましい。
【０１３３】
ゴム系粘着剤の別の一つの実施形態は、ベースポリマーが、天然ゴムにメチルメタクリレートがグラフトしてなるアクリル変性天然ゴム（ＮＲ−ＭＭＡグラフト共重合体）であるゴム系粘着剤である。このようなアクリル変性天然ゴム（ＮＲ−ＭＭＡグラフト共重合体）は、任意の適切な方法によって製造することができ、あるいは、市販品として容易に入手することができる。アクリル変性天然ゴム（ＮＲ−ＭＭＡグラフト共重合体）におけるメチルメタクリレートのグラフト率は、好ましくは１％〜１２０％であり、より好ましくは５％〜１００％であり、さらに好ましくは１０％〜９０％であり、特に好ましくは３０％〜８０％である。なお、アクリル変性天然ゴム（ＮＲ−ＭＭＡグラフト共重合体）におけるメチルメタクリレートのグラフト率は、（天然ゴムに結合したメチルメタクリレートの重量／グラフト化に使用した天然ゴムの重量）×１００（％）により表され、通常は、アクリル変性天然ゴム（ＮＲ−ＭＭＡグラフト共重合体）の製造時に用いた天然ゴムとメチルメタクリレートとの重量比から算出される値と同等である。
【０１３４】
ゴム系粘着剤は、ベースポリマーに他のポリマー（以下、副ポリマーともいう。）がブレンドされた組成を有していてもよい。副ポリマーとしては、例えば、アクリル系粘着剤のベースポリマーとなり得るアクリル系ポリマー、ポリエステル系粘着剤のベースポリマーとなり得るポリエステル系ポリマー、ポリウレタン系粘着剤のベースポリマーとなり得るポリウレタン系ポリマー、シリコーン系粘着剤のベースポリマーとなり得るシリコーンポリマー、ゴム系ポリマー中のベースポリマー以外のものなどが挙げられる。副ポリマーは、１種のみであってもよいし、２種以上であってもよい。
【０１３５】
副ポリマーの使用量は、ベースポリマー１００重量部に対して、好ましくは１００重量部以下であり、より好ましくは７０重量部以下であり、さらに好ましくは５０重量部以下である。
【０１３６】
ゴム系粘着剤には粘着付与剤を含有させてもよい。粘着付与剤の種類としては、例えば、（アクリル系粘着剤）の項目において説明したもの、石油系樹脂（Ｃ５系、Ｃ９系等）、ケトン系樹脂などが挙げられる。粘着付与剤は、１種のみであってもよいし、２種以上であってもよい。
【０１３７】
石油系樹脂としては、例えば、脂肪族系石油樹脂、芳香族系石油樹脂、共重合系石油樹脂、脂環族系石油樹脂、これらの水素化物などが挙げられる。
【０１３８】
ケトン系樹脂としては、例えば、ケトン類とホルムアルデヒドとの縮合によるケトン系樹脂が挙げられる。
【０１３９】
粘着付与剤は、例えば、ベースポリマーが天然ゴムまたは変性天然ゴムである実施形態において好適に使用され得る。好ましい粘着付与剤としては、ロジン系樹脂、ロジン誘導体樹脂、脂肪族系（Ｃ５系）石油樹脂、テルペン樹脂が挙げられる。
【０１４０】
粘着付与剤の使用量は、ベースポリマー１００重量部に対して、好ましくは２０重量部〜１５０重量部であり、より好ましくは３０重量部〜１００重量部である。
【０１４１】
ゴム系粘着剤には加硫促進剤を含有させてもよい。このような加硫促進剤としては、例えば、酸化亜鉛、ジチオカルバミン酸類（ジメチルジチオカルバミン酸ナトリウム、ジエチルジチオカルバミン酸ナトリウム、ジメチルジチオカルバミン酸亜鉛、ジエチルジチオカルバミン酸亜鉛等）、チアゾール類（２−メルカプトベンゾチアゾール、ジベンゾチアジルジスルフィド等）、グアニジン類（ジフェニルグアニジン、ジ−ｏ−トリルグアニジン等）、スルフェンアミド類（ベンゾチアジル−２−ジエチルスルフェンアミド、Ｎ−シクロヘキシル−２−ベンゾチアジルスルフェンアミド等）、チウラム類（テトラメチルチウラムモノスルフィド、テトラメチルチウラムジスルフィドなど）、キサントゲン酸類（イソプロピルキサントゲン酸ナトリウム、イソプロピルキサントゲン酸亜鉛等）、アルデヒドアンモニア類（アセトアルデヒドアンモニア、ヘキサメンチレンテトラミン等）、アルデヒドアミン類（ｎ−ブチルアルデヒドアニリン、ブチルアルデヒドモノブチルアミン等）、チオウレア類（ジエチルチオウレア、トリメチルチオウレア等）などが挙げられる。このような加硫促進剤は、１種のみであってもよいし、２種以上であってもよい。加硫促進剤の使用量は、ベースポリマー成分１００重量部に対して、好ましくは０．１重量部〜１０重量部であり、より好ましくは０．５重量部〜５重量部である。
【０１４２】
ゴム系粘着剤には、必要に応じて、架橋剤を含有させてもよい。このような架橋剤としては、例えば、イソシアネート化合物、イオウ、含イオウ化合物、フェノール樹脂、有機金属化合物などが挙げられ、好ましくは、イソシアネート化合物である。イソシアネート化合物の具体例としては、例えば、（アクリル系粘着剤）の項目において説明したものが挙げられる。イソシアネート化合物の使用量は、ベースポリマー成分１００重量部に対して、好ましくは０．３重量部〜１０重量部であり、より好ましくは０．５重量部〜５重量部である。
【０１４３】
ゴム系粘着剤には、必要に応じて、任意の適切な添加剤を配合することができる。このような添加剤としては、例えば、軟化剤、難燃剤、耐電防止剤、着色剤（顔料、染料等）、光安定剤（ラジカル捕捉剤、紫外線吸収剤等）、酸化防止剤などが挙げられる。
【０１４４】
第一粘着剤層の表面は、実際に使用に供されるまで、剥離ライナーで保護しておいてもよい。剥離ライナーの構成材料としては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルム、ポリエステルフィルムなどのプラスチックフィルム；紙、布、不織布などの多孔質材料；ネット；発泡シート；金属箔；およびこれらのラミネート体；などの、任意の適切な薄葉体などが挙げられる。これらの剥離ライナーの中でも、表面平滑性に優れる点から、好ましくはプラスチックフィルムである。
【０１４５】
剥離ライナーの厚みは、好ましくは５μｍ〜２００μｍであり、より好ましくは５μｍ〜１００μｍである。
【０１４６】
剥離ライナーには、必要に応じて、シリコーン系離型剤、フッ素系離型剤、長鎖アルキル系離型剤、脂肪酸アミド系離型剤、シリカ粉などによる離型処理および防汚処理；塗布型帯電防止処理、練り込み型帯電防止処理、蒸着型帯電防止処理などの帯電防止処理；などを施してもよい。
【０１４７】
≪低粘着性凸部≫
第一粘着剤層の表面に設けられる低粘着性凸部は、例えば、壁紙等を十分な圧力で加圧するまでは、壁紙等が本体層と接触しない状態を保つために設けられており、自身は壁紙等に接触するだけでは高い粘着力を発現しない低粘着性の粘着剤により形成される。このため、第一粘着剤層上において壁紙等を移動させることができ、壁紙等の位置調整が可能になる。
【０１４８】
上記のような低粘着性の粘着剤は、それから形成される低粘着性凸部が壁紙等に接触するだけでは直ちに変形せず、かつ、高い粘着力を発現しない低粘着性の粘着剤であれば、本発明の効果を損なわない範囲で任意の適切な粘着剤を採用し得る。このような粘着剤としては、例えば、形成される凸部の低摩擦性に優れるという観点から、アクリル系共重合体粒子の凝集体、ゴム系樹脂が好ましい。「アクリル系共重合体粒子の凝集体」としては、例えば、「水分散型のアクリル系粘着剤」や「溶剤型アクリル系粘着剤」を第一粘着剤層の表面に塗布し、加熱乾燥することで得られる、アクリル系共重合体粒子が凝集して固化した固化物が挙げられる。「ゴム系樹脂」としては、例えば、ＳＩＳ等のスチレン系共重合体を含む、「溶剤型ゴム系粘着剤」を第一粘着剤層の表面に塗布し、加熱乾燥することで得られる、ゴム系共重合体粒子が凝集して固化した固化物が挙げられる。これらの中でも、本発明の効果をより発現させ得る点で、「水分散型のアクリル系粘着剤」が好ましい。
【０１４９】
「水分散型のアクリル系粘着剤」には、必要に応じて、エマルション型の粘着付与剤を添加してもよい。このような粘着付与剤としては、例えば、テルペン系粘着付与剤、テルペンフェノール系粘着付与剤、ロジン系粘着付与剤、スチレン系粘着付与剤などが挙げられる。これらの粘着付与剤の中でも、本発明の効果をより発現させ得る点で、ロジン系粘着付与剤が好ましい。
【０１５０】
粘着付与剤の使用量（固形分）としては、本発明の効果を損なわない範囲で任意の適切な使用量を採用し得る。このような使用量としては、アクリル系共重合体粒子１００重量部に対して、好ましくは５重量部〜５０重量部である。なお、エマルション型の粘着付与剤を添加した水分散型のアクリル系粘着剤を使用することにより、アクリル系共重合体粒子の凝集体は粘着付与剤を含むもの（粘着付与剤が相溶した凝集体組成物）となり得る。
【０１５１】
「水分散型のアクリル系粘着剤」を第一粘着剤層の表面に塗布する手段は、後述するように、第一粘着剤層表面に貫通孔付セパレータを貼り合わせ、貫通孔に低粘着性凸部の材料の一つの実施形態である「水分散型のアクリル系粘着剤」を入れて行う。その後、加熱乾燥させる。
【０１５２】
低粘着性凸部を構成するアクリル系共重合体粒子の凝集体において、アクリル系共重合体粒子は、少なくとも（メタ）アクリル酸アルキルエステル由来の構成単位をモノマー単位として含有する共重合体であることが好ましい。
【０１５３】
（メタ）アクリル酸アルキルエステルは、直鎖状、分岐鎖状、または環状の、炭素数が１〜１８のアルキル基を有する、（メタ）アクリル酸Ｃ１〜１８アルキルエステルが好ましい。このような（メタ）アクリル酸Ｃ１〜１８アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸シクロヘキシル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシルなどが挙げられる。これらの（メタ）アクリル酸Ｃ１〜１８アルキルエステルの中でも、好ましくは、（メタ）アクリル酸Ｃ１−１２アルキルエステルであり、より好ましくは、（メタ）アクリル酸Ｃ１−１０アルキルエステルである。（メタ）アクリル酸アルキルエステルは、１種のみであってもよいし、２種以上であってもよい。
【０１５４】
アクリル系共重合体粒子は、（メタ）アクリル酸アルキルエステルと共重合可能な他のモノマー由来の構成単位を含んでいてもよい。このような他のモノマーとしては、例えば、アクリル酸、メタクリル酸、カルボキシエチルアクリレート、カルボキシペンチルアクリレート、イタコン酸、マレイン酸、フマル酸、クロトン酸等のカルボキシ基含有モノマー；（メタ）アクリル酸ヒドロキシエチル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロヘキシル）メチルメタクリレート等のヒドロキシ基含有モノマー；などが挙げられる。カルボキシ基含有モノマーとしては、好ましくは、アクリル酸、メタクリル酸である。ヒドロキシ基含有モノマーとしては、好ましくは、アクリル酸ヒドロキシエチル、アクリル酸ヒドロキシブチルである。他のモノマーは、１種のみであってもよいし、２種以上であってもよい。
【０１５５】
アクリル系共重合体粒子は、好ましくは、（メタ）アクリル酸アルキルエステル由来の構成単位およびカルボキシ基含有モノマー由来の構成単位をモノマー単位として含有する共重合体であることが好ましい。
【０１５６】
アクリル系共重合体粒子は、図６に示すように、コア２２と該コア２２よりも高い弾性率のシェル２３を有するコアシェル型アクリル系共重合体粒子２１であることが好ましい。シェル２３の弾性率がコア２２の弾性率より高いことにより、低粘着性凸部の低摩擦性が向上して、粘着テープ２０００に対する壁紙等の摩擦力がより小さくなり、粘着テープ２０００の位置調整機能がより向上する。
【０１５７】
コアシェル型アクリル系共重合体粒子２１は、コア２２がアクリル酸アルキルエステル由来の構成単位を主たるモノマー単位とする重合体（Ａ１）で構成され、シェル２３がメタクリル酸アルキルエステル由来の構成単位とカルボキシ基含有モノマー由来の構成単位を主たるモノマー単位とする重合体（Ａ２）で構成されていることが好ましい。
【０１５８】
重合体（Ａ１）におけるアクリル酸アルキルエステルとしては、好ましくは、アクリル酸Ｃ６−１０アルキルエステルであり、より好ましくは、アクリル酸２−エチルヘキシル、アクリル酸イソノニル、アクリル酸ヘキシルである。重合体（Ａ１）はカルボキシ基含有モノマーをモノマー単位として含むことができる。カルボキシ基含有モノマーとしては、好ましくは、アクリル酸、メタクリル酸であり、より好ましくは、アクリル酸である。
【０１５９】
重合体（Ａ１）において、全モノマー単位中、アクリル酸アルキルエステル由来の構成単位の含有割合は、好ましくは６０重量％〜１００重量％であり、より好ましくは７０重量％〜１００重量％であり、さらに好ましくは８０重量％〜１００重量％であり、特に好ましくは８０重量％〜１００重量％である。重合体（Ａ１）の好適組成としては、例えば、アクリル酸アルキルエステル（８０重量％〜９８重量％）／カルボキシ基含有モノマー（２重量％〜２０重量％）である。
【０１６０】
重合体（Ａ２）におけるメタクリル酸アルキルエステルとしては、好ましくは、メタクリル酸Ｃ１〜１８アルキルエステルが挙げられ、より好ましくは、メタクリル酸メチル、メタクリル酸エチル、メタクリル酸シクロヘキシルである。重合体（Ａ２）におけるカルボキシ基含有モノマーとしては、好ましくは、アクリル酸が挙げられる。
【０１６１】
重合体（Ａ２）において、全モノマー単位中、メタクリル酸アルキルエステル由来の構成単位の含有割合は、好ましくは６０重量％〜１００重量％であり、より好ましくは７０重量％〜９９．９重量％であり、さらに好ましくは８０重量％〜９９重量％であり、特に好ましくは８０重量％〜９８重量％である。重合体（Ａ２）の好適組成としては、例えば、メタクリル酸アルキルエステル（８０重量％〜９９重量％）／カルボキシ基含有モノマー（１重量％〜２０重量％）である。
【０１６２】
コアシェル型アクリル系共重合体粒子２１における、コア２２とシェル２３の重量比（
コア／シェル）は、好ましくは１０〜９０／９０〜１０であり、より好ましくは１０〜８０／９０〜２０である。コア／シェル比において、コアの割合が多すぎる（シェルの割合が少なすぎる）と、粘着テープの位置調整機能が低下するおそれがあり、コアの割合が少なすぎる（シェルの割合が多すぎる）と、粘着テープの加圧接着性が低下するおそれがある。
【０１６３】
「水分散型のアクリル系粘着剤」は、好ましくは、任意の適切な乳化重合によって得ることができる。このような乳化重合としては、例えば、アクリル系共重合体粒子を構成するモノマー単位となるモノマーとともに、乳化剤（界面活性剤）、ラジカル重合開始剤、必要に応じて、連鎖移動剤などを適宜配合し、例えば、一括仕込み法（一括重合法）、モノマー滴下法、モノマーエマルション滴下法等の、任意の適切な乳化重合法によって乳化重合することで得られ得る。モノマー滴下法においては、連続滴下法または分割滴下法が適宜選択され得る。乳化重合法は適宜組み合わせることができる。反応条件としては、任意の適切な反応条件を採用し得る。このような反応条件としては、重合温度が、好ましくは４０℃〜９５℃であり、重合時間が、好ましくは３０分間〜２４時間である。
【０１６４】
コアシェル型アクリル系共重合体粒子が分散した水分散型のアクリル系粘着剤は、例えば、コアシェル型アクリル系共重合体粒子のコアとなる重合体を生成するための乳化重合を行い、生成したコアとなる重合体の存在下に、シェルとなる重合体を生成するための乳化重合を行う、多段階の乳化重合によって得ることができる。それぞれの乳化重合としては、任意の適切な乳化重合を採用し得る。
【０１６５】
乳化剤としては、例えば、乳化重合に通常使用される任意の適切な非反応性界面活性剤が挙げられる。このような非反応性界面活性剤としては、例えば、アニオン系非反応性界面活性剤、ノニオン系非反応性界面活性剤が挙げられる。アニオン系非反応性界面活性剤の具体例としては、例えば、オレイン酸ナトリウム等の高級脂肪酸塩類；ドデシルベンゼンスルホン酸ナトリウム等のアルキルアリールスルホン酸塩類；ラウリル硫酸ナトリウム、ラウリル硫酸アンモニウム等のアルキル硫酸エステル塩類；ポリオエキシエチレンラウリルエーテル硫酸ナトリウム等のポリオキシエチレンアルキルエーテル硫酸エステル塩類；ポリオキシエチレンノニルフェニルエーテル硫酸ナトリウム等のポリオキシエチレンアルキルアリールエーテル硫酸エステル塩類；モノオクチルスルホコハク酸ナトリウム、ジオクチルスルホコハク酸ナトリウム、ポリオキシエチレンラウリルスルホコハク酸ナトリウム等のアルキルスルホコハク酸エステル塩およびその誘導体類；ポリオキシエチレンジスチレン化フェニルエーテル硫酸エステル塩類；などが挙げられる。ノニオン系非反応性界面活性剤の具体例としては、例えば、ポリオキシエチレンラウリルエーテル、ポリオキシエチレンステアリルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ソルビタンモノラウレート、ソルビタンモノステアレート、ソルビタントリオレエート等のソルビタン高級脂肪酸エステル類；ポリオキシエチレンソルビタンモノラウレート等のポリオキシエチレンソルビタン高級脂肪酸エステル類；ポリオキシエチレンモノラウレート、ポリオキシエチレンモノステアレート等のポリオキシエチレン高級脂肪酸エステル類；オレイン酸モノグリセライド、ステアリン酸モノグリセライド等のグリセリン高級脂肪酸エステル類；ポリオキシエチレン・ポリオキシプロピレン・ブロックコポリマー、ポリオキシエチレンジスチレン化フェニルエーテル；などが挙げられる。
【０１６６】
非反応性界面活性剤の他に、界面活性剤として、例えば、エチレン性不飽和二重結合（ラジカル重合性官能基）を有する反応性界面活性剤を用いることができる。反応性界面活性剤としては、上記のアニオン系非反応性界面活性剤にプロペニル基やアリルエーテル基などのラジカル重合性官能基が導入されたアニオン系反応性界面活性剤、上記のノニオン系非反応性界面活性剤にプロペニル基やアリルエーテル基などのラジカル重合性官能基が導入されたノニオン系反応性界面活性剤などが挙げられる。反応性界面活性剤は、市販品を使用することができる。アニオン系反応性界面活性剤の具体例としては、例えば、アルキルエーテル系界面活性剤（市販品としては、例えば、第一工業製薬株式会社製のアクアロンＫＨ−０５、ＫＨ−１０、ＫＨ−２０、株式会社ＡＤＥＫＡ製のアデカリアソープＳＲ−１０Ｎ、ＳＲ−２０Ｎ、花王株式会社製のラテムルＰＤ−１０４等）；スルホコハク酸エステル系界面活性剤（市販品としては、例えば、花王株式会社製のラテムルＳ−１２０、Ｓ−１２０Ａ、Ｓ−１８０Ｐ、Ｓ−１８０Ａ、三洋化成株式会社製のエレミノールＪＳ−２０等）；アルキルフェニルエーテル系界面活性剤もしくはアルキルフェニルエステル系界面活性剤（市販品としては、例えば、第一工業製薬株式会社製のアクアロンＨ−２８５５Ａ、Ｈ−３８５５Ｂ、Ｈ−３８５５Ｃ、Ｈ−３８５６、ＨＳ−０５、ＨＳ−１０、ＨＳ−２０、ＨＳ−３０、ＨＳ−１０２５、ＢＣ−０５、ＢＣ−１０、ＢＣ−２０、株式会社ＡＤＥＡＫＡ製のアデカリアソープＳＤＸ−２２２、ＳＤＸ−２２３、ＳＤＸ−２３２、ＳＤＸ−２３３、ＳＤＸ−２  ５９、ＳＥ−１０Ｎ、ＳＥ−２０Ｎ）；（メタ）アクリレート硫酸エステル系界面活性剤（市販品としては、例えば、日本乳化剤株式会社製のアントックスＭＳ−６０、ＭＳ−２Ｎ、三洋化成工業株式会社製のエレミノールＲＳ−３０等）；リン酸エステル系界面活性剤（市販品としては、例えば、第一工業製薬株式会社製のＨ−３３３０ＰＬ、株式会社ＡＤＥＡＫＡ製のアデカリアソープＰＰ−７０等）などが挙げられる。ノニオン系反応性界面活性剤の具体例としては、例えば、アルキルエーテル系界面活性剤（市販品としては、例えば、株式会社ＡＤＥＡＫＡ製のアデカリアソープＥＲ−１０、ＥＲ−２０、ＥＲ−３０、ＥＲ−４０、花王株式会社製のラテムルＰＤ−４２０、ＰＤ−４３０、ＰＤ−４５０等）；アルキルフェニルエーテル系界面活性剤もしくはアルキルフェニルエステル系界面活性剤（市販品としては、例えば、第一工業製薬株式会社製のアクアロンＲＮ−１０、ＲＮ−２０、ＲＮ−３０、ＲＮ−５０、株式会社ＡＤＥＡＫＡ製のアデカリアソープＮＥ−１０、ＮＥ−２０、ＮＥ−３０、ＮＥ−４０等）；（メタ）アクリレート硫酸エステル系界面活性剤（市販品としては、例えば、日本乳化剤株式会社製のＲＭＡ−５６４、ＲＭＡ−５６８、ＲＭＡ−１１１４等）などが挙げられる。
【０１６７】
乳化剤としては、反応性界面活性剤が好ましく、アニオン系反応性界面活性剤がより好ましい。
【０１６８】
乳化剤は、１種のみであってもよいし、２種以上であってもよい。
【０１６９】
乳化重合に用い得るラジカル重合開始剤としては、乳化重合に通常使用される任意の適切なラジカル重合開始剤を採用し得る。このようなラジカル重合開始剤としては、例えば、２，２’−アゾビスイソブチロニトリル、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２’−アゾビス［２−（２−イミダゾリン−２−イル）プロパン］二塩酸塩等のアゾ系開始剤；過硫酸カリウム、過硫酸アンモニウム等の過硫酸塩系開始剤；ベンゾイルパーオキサイド、ｔ−ブチルハイドロパーオキサイド、過酸化水素等の過酸化物系開始剤；フェニル置換エタン等の置換エタン系開始剤；芳香族カルボニル化合物等のカルボニル系開始剤；などが挙げられる。このようなラジカル重合開始剤は、１種のみであってもよいし、２種以上であってもよい。
【０１７０】
乳化重合を行なうに際して、ラジカル重合開始剤とともに還元剤を併用するレドックス系開始剤を採用してもよい。レドックス系開始剤を採用することにより、乳化重合の速度を促進し得るとともに、低温において乳化重合を行うことが容易になり得る。このような還元剤としては、例えば、アスコルビン酸、エルソルビン酸、酒石酸、クエン酸、ブドウ糖、ホルムアルデヒドスルホキシラート等の金属塩等の還元性有機化合物；チオ硫酸案トリウム、亜硫酸ナトリウム、重亜硫酸ナトリウム、メタ重亜硫酸ナトリウム等の還元性無機化合物；塩化第一鉄；ロンガリット；二酸化チオ尿素；などが挙げられる。
【０１７１】
「水分散型のアクリル系粘着剤」を得るための乳化重合におけるモノマーエマルションの組成としては、好ましくは、モノマー１００重量部当たり、界面活性剤を０．１重量部〜１０重量部（好ましくは、１重量部〜５重量部）、水を３０重量部〜８０重量部（好ましくは、４０重量部〜７０重量部）を含有する組成である。なお、ここでいう、「界面活性剤」および「水」の量は、乳化重合がモノマーエマルション滴下法であるときは、それぞれ、滴下するモノマーエマルション中の量および重合反応容器内に仕込んでおく量との合計量である。
【０１７２】
「水分散型のアクリル系粘着剤」を得るための乳化重合におけるモノマーエマルションに、エポキシ系架橋剤やシランカップリング剤等の添加剤を加えることによって、乳化重合により生成するアクリル系共重合体粒子の凝集力を高めるようにしてもよい。
【０１７３】
アクリル系共重合体粒子の粒径は、レーザー回折・散乱法により測定される体積基準の
メディアン径（Ｄ５０）が、好ましくは１００ｎｍ以上であり、より好ましくは１２０ｎｍ以上である。アクリル系共重合体粒子のメディアン径（Ｄ５０）が１００ｎｍ以上であると、低粘着性凸部が有する位置調整機能と加圧接着性がともに良好となり得る。（メタ）アクリル系共重合体粒子の凝集性の観点から、アクリル系共重合体粒子のメディアン径（Ｄ５０）は、好ましくは３００ｎｍ以下であり、より好ましくは２００ｎｍ以下である。
【０１７４】
アクリル系共重合体粒子のゾル重量平均分子量（Ｍｗ）は、好ましくは１．０×１０４より大きく、より好ましくは５．０×１０４以上である。アクリル系共重合体粒子のゾル重量平均分子量（Ｍｗ）は、好ましくは１．０×１０７以下であり、より好ましくは５．０×１０６以下である。アクリル系共重合体粒子のゾル重量平均分子量（Ｍｗ）が１．０×１０４以下であると、十分な弾性率を有する凸部を形成することが困難となるおそれがある。アクリル系共重合体粒子のゾル重量平均分子量（Ｍｗ）が１．０×１０７を超えると、形成される低粘着性凸部の弾性率が高くなり過ぎるおそれがあり、加圧時に低粘着性凸部が変形しづらくなるおそれがあり、十分な接着性が得にくくなるおそれがある。
【０１７５】
アクリル系共重合体粒子のゾル重量平均分子量（Ｍｗ）とは、アクリル系共重合体粒子におけるゾル部分の重量平均分子量（Ｍｗ）のことであり、その測定は、アクリル系重合体粒子の酢酸エチルに対する可溶分をＧＰＣ（ゲルパーミエーションクロマトグラフィー）法によりポリスチレン換算によって求められる。具体的には、東ソー株式会社製の「ＨＰＬＣ８０２０」に、カラムとして「ＴＳＫ  ｇｅｌ  ＧＭＨ−Ｈ（２０）」を２本連結して用い、テトラヒドロフラン溶媒で、流速０．５ｍｌ／分の条件にて測定される。
【０１７６】
≪剥離処理層≫
第一粘着剤層、他の粘着剤層（例えば、後述する第二粘着剤層）、貫通孔付セパレータ、支持体、他のセパレータなどの、セパレータ付粘着テープが有し得る部材の表面には、必要に応じて、任意の適切な剥離処理層（剥離処理がなされた層）が備えられていてもよい。
【０１７７】
剥離処理に使用され得る剥離剤としては、例えば、フッ素系剥離剤、長鎖アルキルアクリレート系剥離剤、シリコーン系剥離剤などが挙げられる。離型処理に使用され得る剥離剤としては、シリコーン系剥離剤が好ましい。
【０１７８】
シリコーン系剥離剤としては、カチオン重合性の紫外線硬化型シリコーン系剥離剤が好ましい。硬化方法としては、紫外線照射や電子線照射などの硬化方法を採用し得る。カチオン重合性の紫外線硬化型シリコーン系剥離剤は、好ましくは、カチオン重合型のシリコーン（分子内にエポキシ官能基を有するポリオルガノシロキサン）とオニウム塩系光開始剤を含む混合物であり、より好ましくは、オニウム塩系光開始剤がホウ素系光開始剤からなるものである。このようなオニウム塩系光開始剤がホウ素系光開始剤からなるカチオン重合性の紫外線硬化型シリコーン系剥離剤を採用することにより、特に良好な剥離性（離型性）が得られ得る。カチオン重合型のシリコーン（分子内にエポキシ官能基を有する  ポリオルガノシロキサン）は、１分子中に少なくとも２個のエポキシ官能基を有するものであり、直鎖状のもの分岐鎖状のものまたはこれらの混合物であってもよい。ポリオルガノシロキサンに含有されるエポキシ官能基の種類としては、任意の適切なエポキシ官能基を採用し得る、このようなエポキシ官能基としては、例えば、オニウム塩系光開始剤によって開環カチオン重合が進行するものが挙げられ、具体的には、γ−グリシジルオキシプロピル基、β−（３，４−エポキシシクロヘキシル）エチル基、β−（４−メチル−３，４エポキシシクロヘキシル）プロピル基などが挙げられる。このようなカチオン重合型のシリコーン（分子内にエポキシ官能基を有するポリオルガノシロキサン）は上市されており、市販品を使用することができる。このような市販品としては、例えば、東芝シリコーン株式会社製のＵＶ９３１５、ＵＶ９４３０、ＵＶ９３００、ＴＰＲ６５００、ＴＰＲ６５０１等、信越化学工業株式会社製のＸ−６２−７６２２、Ｘ−６２−７６２９、Ｘ−６２−７６５５、Ｘ−６２−７６６０，Ｘ−６２−７６３４Ａ等、荒川化学株式会社製のＰｏｌｙ２００、Ｐｏｌｙ２０１、ＲＣＡ２００、ＲＣＡ２５０、ＲＣＡ２５１などが挙げられる。
【０１７９】
シリコーン系剥離剤として、熱硬化性付加型シリコーン系剥離剤（熱硬化性付加型ポリシロキサン系剥離剤）を使用することもできる。熱硬化性付加型シリコーン系剥離剤は、分子中に官能基としてアルケニル基を含有するポリオルガノシロキサン（アルケニル基含有シリコーン）および分子中に官能基としてヒドロシリル基を含有するポリオルガノシロキサンを必須の構成成分とする。分子中に官能基としてアルケニル基を含有するポリオルガノシロキサンとしては、分子中にアルケニル基を２個以上有しているポリオルガノシロキサンが好ましい。アルケニル基としては、例えば、ビニル基（エテニル基）、アリル基（２−プロペニル基）、ブテニル基、ペンテニル基、ヘキセニル基などが挙げられる。アルケニル基は、好ましくは、主鎖または骨格を形成しているポリオルガノシロキサンのケイ素原子（例えば、末端のケイ素原子や、主鎖内部のケイ素原子等）に結合している。主鎖または骨格を形成しているポリオルガノシロキサンとしては、例えば、ポリジメチルシロキサン、ポリジエチルシロキサン、ポリメチルエチルシロキサン等のポリアルキルアルキルシロキサン（ポリジアルキルシロキサン）；ポリアルキルアリールシロキサン；ケイ素原子含有モノマー成分が複数種用いられている共重合体（例えば、ポリ（ジメチルシロキサン−ジエチルシロキサン）；などが挙げられる。これらのポリオルガノシロキサンの中でも、好ましくは、ポリジメチルシロキサンである。すなわち、分子中に官能基としてアルケニル基を含有するポリオルガノシロキサンとしては、具体的には、ビニル基、ヘキセニル基等を官能基として有するポリジメチルシロキサンが好ましい。
【０１８０】
分子中に官能基としてヒドロシリル基を含有するポリオルガノシロキサンは、分子中にケイ素原子に結合している水素原子（特に、Ｓｉ−Ｈ結合を有するケイ素原子）を有しているポリオルガノシロキサンであり、分子中にＳｉ−Ｈ結合を有するケイ素原子を２個以上有しているポリオルガノシロキサンが好ましい。Ｓｉ−Ｈ結合を有するケイ素原子としては、主鎖中のケイ素原子、側鎖中のケイ素原子のいずれであってもよく、主鎖の構成単位として含まれていてもよく、あるいは、側鎖の構成単位として含まれていてもよい。Ｓｉ−Ｈ結合のケイ素原子の数は、２個以上が好ましい。分子中に官能基としてヒドロシリル基を含有するポリオルガノシロキサンとしては、具体的には、ポリメチルハイドロジェンシロキサンやポリ（ジメチルシロキサン−メチルハイドロジェンシロキサン）などが挙げられる。
【０１８１】
熱硬化型シリコーン系剥離処理剤には、熱硬化型シリコーン系樹脂とともに、室温における保存安定性を付与するために、反応抑制剤（反応遅延剤）が用いられていてもよい。このような反応抑制剤としては、例えば、剥離剤として熱硬化性付加型シリコーン系剥離剤が用いられている場合、具体的には、例えば、３，５−ジメチル−１−ヘキシン−３−オール、３−メチル−１−ペンテン−３−オール、３−メチル−３−ペンテン−１−イン、３，５−ジメチル−３−ヘキセン−１−インなどが挙げられる。
【０１８２】
熱硬化型シリコーン系剥離処理剤には、必要に応じて、剥離コントロール剤などの他の成分が用いられていてもよい。このような他の成分としては、具体的には、ＭＱレジン等の剥離コントロール剤、アルケニル基またはヒドロシリル基を有しないポリオルガノシロキサン（トリメチルシロキシ基末端封鎖ポリジメチルシロキサン等）などが挙げられる。このような他の成分の離型処理剤中の含有量は、固形分全体に対して、例えば、１重量％〜３０重量％が好ましい。
【０１８３】
熱硬化型シリコーン系剥離処理剤は、好ましくは、硬化触媒を含む。硬化触媒としては、任意の適切な硬化触媒を採用し得る。このような硬化触媒としては、熱硬化性付加型シリコーン用の触媒として用いられる白金系触媒が好ましい。白金系触媒としては、例えば、塩化白金酸、白金のオレフィン錯体、塩化白金酸のオレフィン錯体から選ばれた少なくとも１つの白金系触媒が好ましい。硬化触媒はそのまま、または、溶剤に溶解または分散した形態で使用できる。硬化触媒の配合量（固形分）は、熱硬化型シリコーン系樹脂１００重量部（樹脂分）に対して、好ましくは０．０５重量部〜０．５５重量部であり、より好ましくは０．０６重量部〜０．５０重量部である。硬化触媒の配合量が熱硬化型シリコーン系樹脂１００重量部（樹脂分）に対して０．０５重量部未満であると、硬化速度が遅くなるおそれがある。硬化触媒の配合量が熱硬化型シリコーン系樹脂１００重量部（樹脂分）に対して０．５５重量部を超えると、ポットライフが著しく短くなるおそれがある。
【０１８４】
剥離処理層を設ける際に用いられる剥離処理剤を含む塗工液には、塗工性を向上させるため、通常、有機溶剤が使用される。有機溶剤としては、例えば、シクロヘキサン、ヘキサン、ヘプタン等の脂肪族または脂環式炭化水素系溶剤；トルエン、キシレン等の芳香族炭化水素系溶剤；酢酸エチル、酢酸メチル等のエステル系溶剤；アセトン、メチルエチルケトン等のケトン系溶剤；メタノール、エタノール、ブタノール等のアルコール系溶剤；などが挙げられる。これらの有機溶剤は、１種のみであってもよいし、２種以上であってもよい。
【０１８５】
剥離処理層の厚さは、優れた剥離性（離型性）および厚みムラの抑制（離型層の安定形成）の観点から、好ましくは０．００１μｍ〜１０μｍであり、より好ましくは０．０３μｍ〜５μｍであり、さらに好ましくは０．１μｍ〜１μｍである。
【０１８６】
≪≪粘着テープの製造方法≫≫
粘着テープの製造方法は、第一粘着剤層と該第一粘着剤層表面に設けられた高さがＤ以下の低粘着性凸部とを有する粘着テープの製造方法であって、該第一粘着剤層表面に厚みＤの貫通孔付セパレータを貼り合わせ、該貫通孔に該低粘着性凸部の材料を入れ、加熱乾燥させ、該貫通孔付セパレータを剥離する。
【０１８７】
粘着テープの製造方法の一つの実施形態を、図７の概略斜視図を用いて説明する。図７においては、第一粘着剤層１００と、該第一粘着剤層１００の表面に設けられた低粘着性凸部３００と、第一粘着剤層１００の該低粘着性凸部３００と反対側の表面に設けられた支持体４００と、支持体４００の第一粘着剤層１００と反対側の表面に設けられた第二粘着剤層５００とを有する粘着テープ２０００の製造方法を示す。
【０１８８】
図７（Ａ）に示すように、まず、第一粘着剤層１００の表面に、厚みＤの貫通孔付セパレータ２００を貼り合わせる。図７（Ａ）において、貫通孔２５０のパターンは、貫通孔が採り得るパターンの一つの実施形態として、幅がＷの直線状ストライプパターンである。第一粘着剤層１００の表面に厚みＤの貫通孔付セパレータ２００を貼り合わせる手段としては、ハンドローラーによる圧着など、本発明の効果を損なわない範囲で任意の適切な手段を採用し得る。
【０１８９】
次に、図７（Ｂ）に示すように、貫通孔２５０に低粘着性凸部の材料３５０を入れる。貫通孔２５０に低粘着性凸部の材料を入れる手段としては、例えば、貫通孔付セパレータ２００の表面側に低粘着性凸部の材料３５０を貫通孔２５０に該低粘着性凸部の材料３５０が入るように塗布する。このような塗布により、貫通孔２５０に低粘着性凸部の材料３５０が充填される。その後、必要に応じて、貫通孔付セパレータの表面に残った余分な低粘着性凸部の材料をアプリケーター等で除去すると、図７（Ｃ）に示すような、貫通孔２５０内に低粘着性凸部の材料３５０が充填された積層体となる。なお、低粘着性凸部の材料としては、前述したような、「水分散型のアクリル系粘着剤」、「溶剤型アクリル系粘着剤」、「溶剤型ゴム系粘着剤」などが挙げられる。
【０１９０】
次に、図７（Ｃ）に示す積層体を乾燥し、貫通孔２５０内の低粘着性凸部の材料３５０を固化させて、図７（Ｄ）に示すように、貫通孔２５０内において高さがＤ以下の低粘着性凸部３００を形成させ、第一粘着剤層１００と、該第一粘着剤層１００の一方の表面に設けられた厚みＤの貫通孔付セパレータ２００と、貫通孔２５０内に且つ該第一粘着剤層１００の表面に設けられた高さがＤ以下の低粘着性凸部３００と、第一粘着剤層１００の貫通孔付セパレータ２００と反対側の表面に設けられた支持体４００と、支持体４００の第一粘着剤層１００と反対側の表面に設けられた第二粘着剤層５００とを有する、セパレータ付粘着テープ１０００とする。乾燥は、加熱乾燥など、どのような手段で行ってもよい。
【０１９１】
なお、図７（Ｄ）で示すセパレータ付粘着テープ１０００は、巻回してロール体の状態で保管したり、該ロール体の状態から巻き戻して積み重ねて保管したりしても、低粘着性凸部（高さＤ以下）が、貫通孔付セパレータ（厚みＤ）の貫通孔部分で保護されていることにより、ロール体とする場合の巻き締りによる圧力や積み重ねによる圧力など、セパレータ付粘着テープの表面から垂直な方向からの圧力を受けても、該低粘着性凸部の突出高さの減少を抑制できる。
【０１９２】
次に、貫通孔付セパレータ２００を第一粘着剤層１００の表面から剥離することにより、図７（Ｅ）に示すように、第一粘着剤層１００と、該第一粘着剤層１００の表面に設けられた低粘着性凸部３００と、第一粘着剤層１００の該低粘着性凸部３００と反対側の表面に設けられた支持体４００と、支持体４００の第一粘着剤層１００と反対側の表面に設けられた第二粘着剤層５００とを有する粘着テープ２０００が製造される。
【０１９３】
このようにして得られる粘着テープは、低粘着性凸部の突出高さの減少が抑制できているので、例えば、粘着テープ２０００の第一粘着剤層１００の表面に設けられた低粘着性凸部３００に壁紙などの被着体が当接されるように第一粘着剤層１００上に該被着体を載置し、必要に応じて、第一粘着剤層１００上において該被着体をすべらせる等して位置調整を容易に行うことができ、その後、該被着体の表面から圧力を加えて、第一粘着剤層１００に該被着体を容易に接着固定することができる。
【０１９４】
第一粘着剤層の表面における粘着剤面積率は、本発明の効果をより発現させ得る点で、好ましくは３０％〜９９％であり、より好ましくは５０％〜９８％であり、さらに好ましくは６０％〜９７％であり、特に好ましくは７０％〜９６％であり、最も好ましくは８０％〜９５％である。ここでいう「粘着剤面積率」は、下記の式により求められる。
【０１９５】
粘着剤面積率（％）＝（１−低粘着性凸部の総面積／第一粘着剤層の表面全体の面積）×１００
【０１９６】
低粘着性凸部がストライプパターンの場合は、「粘着剤面積率」は、下記の式により求められる。
【０１９７】
粘着剤面積率（％）＝（１−低粘着性凸部の線幅／（低粘着性凸部の線幅＋隣接する低粘着性凸部間のスペース部の幅（ピッチ））×１００
【実施例】
【０１９８】
以下、実施例により本発明を具体的に説明するが、本発明はこれら実施例になんら限定されるものではない。なお、実施例等における、試験および評価方法は以下のとおりである。なお、「部」と記載されている場合は、特記事項がない限り「重量部」を意味し、「％」と記載されている場合は、特記事項がない限り「重量％」を意味する。
【０１９９】
＜初期凸部高さの評価＞
低粘着性凸部を作製した直後に貫通孔付セパレータを剥離し、共焦点レーザー顕微鏡にて低粘着性凸部の高さを測定した。３点測定を実施し、その平均値を採用した。なお、比較例１、２においては、平滑セパレータを貼り合わせる前に測定した。
装置：共焦点レーザー顕微鏡（ＯＬＹＭＰＵＳ社製、ＯＬＳ−４０００）
観察倍率：１０倍
【０２００】
＜加圧後凸部高さの評価＞
サンプル（セパレータ付粘着テープ）を幅３ｃｍ×長さ８ｃｍに切り出した。ヒートシーラー（ＴＰ−７０１−Ｂ  ＨＥＡＴ  ＳＥＡＬ  ＴＥＳＴＥＲ、テスター産業製）を用いて、圧力０．４ＭＰａで１時間荷重をかけた。圧着後すぐに、セパレータ（貫通孔付セパレータまたは平滑セパレータ）を剥離し、上記と同様に共焦点レーザー顕微鏡によって低粘着性凸部高さの測定を行った。
【０２０１】
＜加圧後静止摩擦力の評価＞
図８に示すように評価を行った。サンプル（セパレータ付粘着テープ）を幅３ｃｍ×長さ８ｃｍに切り出した。ヒートシーラー（ＴＰ−７０１−Ｂ  ＨＥＡＴ  ＳＥＡＬ  ＴＥＳＴＥＲ、テスター産業製）を用いて、圧力０．４ＭＰａで１時間荷重をかけた。圧着後すぐに、セパレータ（貫通孔付セパレータまたは平滑セパレータ）を剥離し、セパレータを剥離したサンプル（粘着テープ２０００）を低粘着性凸部３００が上向きになるようにアクリル板３０００に貼り合わせた。別途、ポリプロピレン板（厚み２ｍｍ）を２０ｍｍ×２０ｍｍの大きさに切断し、導きのための紙の一端に両面テープで固定した。このポリプロピレン板６００を上記の低粘着性凸部３００に接するように載置し、ポリプロピレン板６００の上から均等に荷重がかかるように７５ｇのおもり７００を載せ、図８のように、すぐに導き紙８００を引張速度３００ｍｍ／ｍｉｎの速度で引っ張った。おもり７００が動き始めるために必要な最低限の力を静止摩擦力（Ｎ／４ｃｍ２）として測定した。３回測定を実施し、その際の最高静止摩擦力を採用した。
【０２０２】
＜滑り性の評価＞
サンプル（セパレータ付粘着テープ）を幅３ｃｍ×長さ８ｃｍに切り出した。ヒートシーラー（ＴＰ−７０１−Ｂ  ＨＥＡＴ  ＳＥＡＬ  ＴＥＳＴＥＲ、テスター産業製）を用いて、圧力０．４ＭＰａで１時間荷重をかけた。圧着後すぐに、セパレータ（貫通孔付セパレータまたは平滑セパレータ）を剥離し、低粘着性凸部を該低粘着性凸面が上向きになるようにアクリル板に貼り合わせた。５ｃｍ×１０ｃｍのＡＢＳ板を上記の低粘着性凸部に接するように静かに載置した。ＡＢＳ板の上に５００ｇのおもりを乗せ、１０秒間静置した後、おもりを外し、ＡＢＳ板を持ってゆっくり剥離した。下記の基準によって評価した。
○：抵抗なくＡＢＳ板を剥離できる。
×：ＡＢＳ板を剥離する際に抵抗がある。
【０２０３】
〔製造例１〕：貫通孔付セパレータの作製
両面がシリコーン剥離処理されたセパレータ（ＦＭＮ−７５ＷＤ、フジコー社製、厚み＝７５μｍ、ＰＥＴ基材）およびＳＣＢ−８０Ｗ３Ｄ（カイト化学工業社製、厚み＝８０μｍ、紙基材）のそれぞれを、金型を用いて打ち抜き、貫通孔付セパレータを作製した。貫通孔は、ドットパターン（１）（３ｍｍΦ、六方最密充填、貫通孔面積率＝１０％）、ドットパターン（２）（５ｍｍΦ、六方最密充填、貫通孔面積率＝１０％）、ストライプパターン（線幅＝０．５ｍｍ、線の長さ＝２００ｍｍ、線のピッチ＝４．５ｍｍ、貫通孔面積率＝１０％）のいずれかとした。
貫通孔付セパレータ（１）：ＦＭＮ−７５ＷＤ（ドットパターン（１））
貫通孔付セパレータ（２）：ＦＭＮ−７５ＷＤ（ドットパターン（２））
貫通孔付セパレータ（３）：ＦＭＮ−７５ＷＤ（ストライプパターン）
貫通孔付セパレータ（４）：ＳＣＢ−８０Ｗ３Ｄ（ドットパターン（１））
【０２０４】
〔製造例２〕：水分散型のアクリル系粘着剤の調製
（モノマーエマルションＡ）
容器に原料として、２−エチルヘキシルアクリレート（２ＥＨＡ）１００部、反応性界面活性剤であるアクアロンＨＳ−１０２５（第一工業製薬（株）製）１．５部、イオン交換水８２部の混合物を作製し、ホモミキサーを用い窒素雰囲気下で５分間、６０００ｒｐｍで撹拌し、モノマーエマルションＡを調製した。
（モノマーエマルションＢ）
容器に原料として、メチルメタクリレート（ＭＭＡ）８０部、ブチルアクリレート（ＢＡ）１０部、アクリル酸（ＡＡ）５部、メタクリル酸（ＭＡＡ）５部、反応性界面活性剤であるアクアロンＨＳ−１０２５（第一工業製薬（株）製）１．５部、イオン交換水８２部の混合物を作製し、ホモミキサーを用い窒素雰囲気下で５分間、６０００ｒｐｍで撹拌し、モノマーエマルションＢを調製した。
（水分散型のアクリル系粘着剤）
冷却管、窒素導入管、温度計、滴下設備、及び撹拌羽根を備えた反応容器に、反応性界面活性剤であるアクアロンＨＳ−１０２５（第一工業製薬（株）製）０．５部、イオン交換水７６．８部を入れ、撹拌しながら十分に窒素置換した後、反応液を６０℃まで昇温した。６０℃で一定になったことを確認した後、水溶性アゾ重合開始剤であるＶＡ−５７（和光純薬（株）製）０．０５部を添加し、１０分後モノマーエマルション（Ａ）１５０．６部を、２時間半かけて滴下し、コア層となる共重合体を得た。次いで、ＶＡ−５７を０．０５部更に添加し、１０分後、モノマーエマルション（Ｂ）３７．６部を４５分かけて滴下し、シェル層となる共重合体を形成して、分散質としてコアシェル型アクリル系共重合体粒子を含む、水分散型のアクリル系粘着剤を製造した。コアシェル型アクリル系共重合体粒子のゾル重量平均分子量は２０００００であった。コアシェル型アクリル系共重合体粒子のレーザー回折・散乱法により測定される体積基準のメディアン径（Ｄ５０）は１６０ｎｍであった。このようにして得た水分散型のアクリル系粘着剤のコアシェル型アクリル系共重合体粒子（固形分）１００部当たり、濃度１０％のアンモニア水を０．１８重量部、重合ロジンエステル系粘着付与剤（荒川化学工業（株）製の「スーパーエステルＥ−８６５−ＮＴ」）１０部（固形分）を添加して、最終の、水分散型のアクリル系粘着剤とした。
【０２０５】
〔製造例３〕：溶剤型アクリル系粘着剤の調製
２−エチルヘキシルアクリレート（２ＥＨＡ）２０部、メチルアクリレート（ＭＡ）８０部を、アゾビスイソブチロニトリル（ＡＩＢＮ）０．０８部を重合開始剤として、酢酸エチル中で６時間溶液重合を行い、固形分４０％、重量平均分子量５０万の溶剤型アクリル系粘着剤を得た。
【０２０６】
〔製造例４〕：溶剤型ゴム系粘着剤の調製
スチレンイソプレンブロック共重合体「ＳＩＳ５５０５」（ＪＳＲ社製）１００部と、低軟化点樹脂としてＣ５系石油樹脂「クイントンＵ−１８５」（日本ゼオン社製）４０部と、高軟化点樹脂としてテルペンフェノール樹脂「Ｓ１４５」（ヤスハラケミカル社製）４０部とを、溶媒としてのトルエンに混合して撹拌し、固形分３５％の溶剤型ゴム系粘着剤を得た。
【０２０７】
〔実施例１〕
両面粘着テープ（Ｎｏ．５０００ＮＳ、Ｎｉｔｔｏ製）の粘着剤表面に、貫通孔付セパレータ（１）を、ハンドローラーを用いて貼り合わせた。貫通孔付セパレータ（１）の表面に、製造例２で得られた水分散型のアクリル系粘着剤（コアシェル比率が８０：２０）を塗布し、余分な粘着剤を、アプリケーターを用いて除去した。その後、１００℃で１分乾燥させ、セパレータ付粘着テープ（１）を得た。結果を表１に示した。
【０２０８】
〔実施例２〕
両面粘着テープ（Ｎｏ．５０００ＮＳ、Ｎｉｔｔｏ製）の粘着剤表面に、貫通孔付セパレータ（２）を、ハンドローラーを用いて貼り合わせた。貫通孔付セパレータ（２）の表面に、製造例２で得られた水分散型のアクリル系粘着剤（コアシェル比率が８０：２０）を塗布し、余分な粘着剤を、アプリケーターを用いて除去した。その後、１００℃で１分乾燥させ、セパレータ付粘着テープ（２）を得た。結果を表１に示した。
【０２０９】
〔実施例３〕
両面粘着テープ（Ｎｏ．５０００ＮＳ、Ｎｉｔｔｏ製）の粘着剤表面に、貫通孔付セパレータ（３）を、ハンドローラーを用いて貼り合わせた。貫通孔付セパレータ（３）の表面に、製造例２で得られた水分散型のアクリル系粘着剤（コアシェル比率が８０：２０）を塗布し、余分な粘着剤を、アプリケーターを用いて除去した。その後、１００℃で１分乾燥させ、セパレータ付粘着テープ（３）を得た。結果を表１に示した。
【０２１０】
〔実施例４〕
両面粘着テープ（Ｎｏ．５０００ＮＳ、Ｎｉｔｔｏ製）の粘着剤表面に、貫通孔付セパレータ（４）を、ハンドローラーを用いて貼り合わせた。貫通孔付セパレータ（４）の表面に、製造例２で得られた水分散型のアクリル系粘着剤（コアシェル比率が８０：２０）を塗布し、余分な粘着剤を、アプリケーターを用いて除去した。その後、１００℃で１分乾燥させ、セパレータ付粘着テープ（４）を得た。結果を表１に示した。
【０２１１】
〔実施例５〕
両面粘着テープ（Ｎｏ．５０００ＮＳ、Ｎｉｔｔｏ製）の粘着剤表面に、貫通孔付セパレータ（４）を、ハンドローラーを用いて貼り合わせた。貫通孔付セパレータ（４）の表面に、製造例３で得られた溶剤型アクリル系粘着剤を塗布し、余分な粘着剤を、アプリケーターを用いて除去した。その後、１００℃で１分乾燥させ、セパレータ付粘着テープ（５）を得た。結果を表１に示した。
【０２１２】
〔実施例６〕
両面粘着テープ（Ｎｏ．５０００ＮＳ、Ｎｉｔｔｏ製）の粘着剤表面に、貫通孔付セパレータ（４）を、ハンドローラーを用いて貼り合わせた。貫通孔付セパレータ（４）の表面に、製造例４で得られた溶剤型ゴム系粘着剤を塗布し、余分な粘着剤を、アプリケーターを用いて除去した。その後、１００℃で１分乾燥させ、セパレータ付粘着テープ（６）を得た。結果を表１に示した。
【０２１３】
〔比較例１〕
実施例１で得られたセパレータ付粘着テープ（１）から貫通孔付セパレータ（１）を剥離した後、剥離した面（低粘着性凸部が形成された面）に、平滑セパレータ（ＦＭＮ−７５ＷＤ）を、ハンドローラーを用いて貼り合わせ、セパレータ付粘着テープ（Ｃ１）を得た。結果を表１に示した。
【０２１４】
〔比較例２〕
実施例１で得られたセパレータ付粘着テープ（１）から貫通孔付セパレータ（１）を剥離した後、剥離した面（低粘着性凸部が形成された面）に、平滑セパレータ（ＳＣＢ−８０Ｗ３Ｄ）を、ハンドローラーを用いて貼り合わせ、セパレータ付粘着テープ（Ｃ２）を得た。結果を表１に示した。
【０２１５】
【表１】
2019052270.tif 000003
【０２１６】
表１に示すように、実施例１〜６に比べて、比較例１、２においては、加圧後凸部高さが顕著に小さくなっており、加圧後静止摩擦力が顕著に大きくなっており、滑り性が悪くなっている。
【産業上の利用可能性】
【０２１７】
本発明のセパレータ付粘着テープは、例えば、壁紙等の貼付施工に好適に利用可能である。
【符号の説明】
【０２１８】
１０００    セパレータ付粘着テープ
１００      第一粘着剤層
２００      貫通孔付セパレータ
２５０      貫通孔
３００      低粘着性凸部
４００      支持体
５００      第二粘着剤層
２０００    粘着テープ
５０        壁
５０Ａ      壁の表面
６０        壁紙
３５０      低粘着性凸部の材料
３０００    アクリル板
６００      ポリプロピレン板
７００      おもり
８００      導き紙
【図１】
2019052270.tif 000004
【図２】
2019052270.tif 000005
【図３】
2019052270.tif 000006
【図４】
2019052270.tif 000007
【図５】
2019052270.tif 000008
【図６】
2019052270.tif 000009
【図７】
2019052270.tif 000010
【図８】
2019052270.tif 000011